(57)【要約】【課題】機械的強度に優れたＳＯＩ基板及びその作製方法を提供する。【解決手段】単結晶半導体基板に加速された水素イオンを照射することにより、単結晶半導体基板の表面から所定の深さの領域に脆化領域を形成し、単結晶半導体基板とベース基板とを絶縁層を介して貼り合わせ、単結晶半導体基板を加熱し、脆化領域を境として分離することにより、ベース基板上に絶縁層を介して半導体層を形成し、半導体層の表面にレーザー光を照射して半導体層の少なくとも表層部を溶融させる際に窒素、酸素、又は炭素の少なくともいずれか一を半導体層に固溶する。【選択図】図１
2010123931.tif 000002
【特許請求の範囲】
【請求項１】
単結晶半導体基板に水素を添加することにより、前記単結晶半導体基板の表面から所定の深さの領域に脆化領域を形成し、
前記単結晶半導体基板とベース基板とを絶縁層を介して貼り合わせ、
前記単結晶半導体基板を加熱し、前記脆化領域を境として分離することにより、前記ベース基板上に前記絶縁層を介して半導体層を形成し、
前記半導体層の表面にレーザー光を照射して前記半導体層の少なくとも表層部を溶融させる半導体装置の作製方法であって、
前記レーザー光を照射する際に窒素を前記半導体層に添加し、
前記半導体層中の窒素の濃度を５×１０１５ａｔｏｍｓ／ｃｍ３以上とすることを特徴とするＳＯＩ基板の作製方法。
【請求項２】
単結晶半導体基板に水素を添加することにより、前記単結晶半導体基板の表面から所定の深さの領域に脆化領域を形成し、
前記単結晶半導体基板とベース基板とを絶縁層を介して貼り合わせ、
前記単結晶半導体基板を加熱し、前記脆化領域を境として分離することにより、前記ベース基板上に前記絶縁層を介して半導体層を形成し、
前記半導体層の表面にレーザー光を照射して前記半導体層の少なくとも表層部を溶融させる半導体装置の作製方法であって、
前記レーザー光を照射する際に酸素を前記半導体層に添加し、
前記半導体層中の酸素の濃度を２×１０１８ａｔｏｍｓ／ｃｍ３以上とすることを特徴とするＳＯＩ基板の作製方法。
【請求項３】
単結晶半導体基板に水素を添加することにより、前記単結晶半導体基板の表面から所定の深さの領域に脆化領域を形成し、
前記単結晶半導体基板とベース基板とを絶縁層を介して貼り合わせ、
前記単結晶半導体基板を加熱し、前記脆化領域を境として分離することにより、前記ベース基板上に前記絶縁層を介して半導体層を形成し、
前記半導体層の表面にレーザー光を照射して前記半導体層の少なくとも表層部を溶融させる半導体装置の作製方法であって、
前記レーザー光を照射する際に酸素を前記半導体層に添加することにより、前記半導体層に酸素の濃度が２×１０１８ａｔｏｍｓ／ｃｍ３以上となる領域を形成することを特徴とするＳＯＩ基板の作製方法。
【請求項４】
請求項２又は３において、
前記レーザー光を照射する際に窒素を前記半導体層に添加し、
前記半導体層中の窒素の濃度を５×１０１５ａｔｏｍｓ／ｃｍ３以上とすることを特徴とするＳＯＩ基板の作製方法。
【請求項５】
請求項１乃至４のいずれか一において、
前記レーザー光を照射する際にさらに炭素を前記半導体層に添加し、前記半導体層中の炭素の濃度を１×１０１７ａｔｏｍｓ／ｃｍ３以上とすることを特徴とするＳＯＩ基板の作製方法。
【請求項６】
請求項１乃至５のいずれか一において、
前記水素を添加すると同時に、窒素、酸素、又は炭素の少なくともいずれか一を前記単結晶半導体基板に添加することを特徴とするＳＯＩ基板の作製方法。
【請求項７】
請求項１乃至６のいずれか一において、
前記半導体層に向かって窒素、酸素、又は炭素の少なくともいずれか一を含むガスを吹き付けながら、前記半導体層の表面に前記レーザー光を照射することを特徴とするＳＯＩ基板の作製方法。
【請求項８】
請求項１乃至７のいずれか一において、
前記半導体層の表面にレーザー光を照射する前に、前記半導体層上に窒化シリコン膜、酸化シリコン膜、酸化窒化シリコン膜又は窒化酸化シリコン膜を形成することを特徴とするＳＯＩ基板の作製方法。
【請求項９】
単結晶半導体基板に水素を添加することにより、前記単結晶半導体基板の表面から所定の深さの領域に脆化領域を形成し、
前記単結晶半導体基板とベース基板とを絶縁層を介して貼り合わせ、
前記単結晶半導体基板を加熱し、前記脆化領域を境として分離することにより、前記ベース基板上に前記絶縁層を介して半導体層を形成する半導体装置の作製方法であって、
前記水素を添加すると同時に、窒素を前記単結晶半導体基板に添加し、前記半導体層中の窒素の濃度を５×１０１５ａｔｏｍｓ／ｃｍ３以上とすることを特徴とするＳＯＩ基板の作製方法。
【請求項１０】
単結晶半導体基板に水素を添加することにより、前記単結晶半導体基板の表面から所定の深さの領域に脆化領域を形成し、
前記単結晶半導体基板とベース基板とを絶縁層を介して貼り合わせ、
前記単結晶半導体基板を加熱し、前記脆化領域を境として分離することにより、前記ベース基板上に前記絶縁層を介して半導体層を形成する半導体装置の作製方法であって、
前記水素を添加すると同時に、酸素を前記単結晶半導体基板に添加し、前記半導体層中の酸素の濃度を２×１０１８ａｔｏｍｓ／ｃｍ３以上とすることを特徴とするＳＯＩ基板の作製方法。
【請求項１１】
単結晶半導体基板に水素を添加することにより、前記単結晶半導体基板の表面から所定の深さの領域に脆化領域を形成し、
前記単結晶半導体基板とベース基板とを絶縁層を介して貼り合わせ、
前記単結晶半導体基板を加熱し、前記脆化領域を境として分離することにより、前記ベース基板上に前記絶縁層を介して半導体層を形成する半導体装置の作製方法であって、
前記水素を添加すると同時に、酸素を前記単結晶半導体基板に添加することにより、前記半導体層に酸素の濃度が２×１０１８ａｔｏｍｓ／ｃｍ３以上となる領域を形成することを特徴とするＳＯＩ基板の作製方法。
【請求項１２】
請求項１０又は１１において、
前記水素を添加すると同時に、窒素を前記単結晶半導体基板に添加し、前記半導体層中の窒素の濃度を５×１０１５ａｔｏｍｓ／ｃｍ３以上とすることを特徴とするＳＯＩ基板の作製方法。
【請求項１３】
請求項９乃至１２のいずれか一において、
前記水素を添加すると同時に炭素を添加し、前記半導体層中の炭素の濃度を１×１０１７ａｔｏｍｓ／ｃｍ３以上とすることを特徴とするＳＯＩ基板の作製方法。
【請求項１４】
請求項１乃至１３のいずれか一において、
前記ベース基板として、ガラス基板を用いることを特徴とするＳＯＩ基板の作製方法。
【請求項１５】
請求項１乃至１４のいずれか一のＳＯＩ基板を用いてトランジスタを形成する半導体装置の作製方法。
【請求項１６】
ベース基板と、前記ベース基板上の絶縁層と、前記絶縁層上の半導体層と、を有し、
前記半導体層は、水素を添加することにより形成された脆化領域を有する単結晶半導体基板の一部を前記脆化領域を境として分離した構造であり、
前記半導体層中の窒素の濃度は５×１０１５ａｔｏｍｓ／ｃｍ３以上であることを特徴とするＳＯＩ基板。
【請求項１７】
請求項１６において、
前記半導体層中の窒素の濃度は１×１０１６ａｔｏｍｓ／ｃｍ３以上であることを特徴とするＳＯＩ基板。
【請求項１８】
ベース基板と、前記ベース基板上の絶縁層と、前記絶縁層上の半導体層と、を有し、
前記半導体層は、水素を添加することにより形成された脆化領域を有する単結晶半導体基板の一部を前記脆化領域を境として分離した構造であり、
前記半導体層中の酸素の濃度は２×１０１８ａｔｏｍｓ／ｃｍ３以上であることを特徴とするＳＯＩ基板。
【請求項１９】
請求項１８において、
前記半導体層中の酸素の濃度は５×１０１８ａｔｏｍｓ／ｃｍ３以上であることを特徴とするＳＯＩ基板。
【請求項２０】
ベース基板と、前記ベース基板上の絶縁層と、前記絶縁層上の半導体層と、を有し、
前記半導体層は、水素を添加することにより形成された脆化領域を有する単結晶半導体基板の一部を前記脆化領域を境として分離した構造であり、
前記半導体層は酸素の濃度が２×１０１８ａｔｏｍｓ／ｃｍ３以上となる領域を有することを特徴とするＳＯＩ基板。
【請求項２１】
ベース基板と、前記ベース基板上の絶縁層と、前記絶縁層上の半導体層と、を有し、
前記半導体層は、水素を添加することにより形成された脆化領域を有する単結晶半導体基板の一部を前記脆化領域を境として分離した構造であり、
前記半導体層は酸素の濃度が５×１０１８ａｔｏｍｓ／ｃｍ３以上となる領域を有することを特徴とするＳＯＩ基板。
【請求項２２】
請求項１８乃至２１のいずれか一において、
前記半導体層中の窒素の濃度は５×１０１５ａｔｏｍｓ／ｃｍ３以上であることを特徴とするＳＯＩ基板。
【請求項２３】
請求項１８乃至２１のいずれか一において、
前記半導体層中の窒素の濃度は１×１０１６ａｔｏｍｓ／ｃｍ３以上であることを特徴とするＳＯＩ基板。
【請求項２４】
請求項１６乃至２３のいずれか一において、
前記半導体層中の炭素の濃度は１×１０１７ａｔｏｍｓ／ｃｍ３以上であることを特徴とするＳＯＩ基板。
【請求項２５】
ベース基板と、前記ベース基板上の絶縁層と、前記絶縁層上の半導体層と、を有し、
前記半導体層は、水素を添加することにより形成された脆化領域を有する単結晶半導体基板の一部を前記脆化領域を境として分離した構造であり、
前記半導体層中の窒素、酸素、又は炭素の濃度は、前記単結晶半導体基板中の窒素、酸素、又は炭素の濃度より高いことを特徴とするＳＯＩ基板。
【請求項２６】
請求項１６乃至２５のいずれか一において、
前記ベース基板はガラス基板であることを特徴とするＳＯＩ基板。
【請求項２７】
請求項１６乃至２６のいずれか一のＳＯＩ基板を用いて形成されたトランジスタを有する半導体装置。
【発明の詳細な説明】
【技術分野】
【０００１】
絶縁層上に設けられた単結晶半導体層を有する基板及びその作製方法に関する。特に、ＳＯＩ（Ｓｉｌｉｃｏｎ  ｏｎ  Ｉｎｓｕｌａｔｏｒ）基板及びその作製方法に関する。また、ＳＯＩ基板を用いて作製する半導体装置及びその作製方法に関する。
【背景技術】
【０００２】
近年、バルク状のシリコンウエハに代わり、絶縁表面に薄い単結晶半導体層が存在するＳＯＩ基板を使った半導体集積回路等のデバイスの開発が行われている。ＳＯＩ基板を使うことで、トランジスタのドレインと基板間における寄生容量が低減されるため、ＳＯＩ基板はデバイスの性能を向上させるものとして注目されている。
【０００３】
ＳＯＩ基板を製造する方法の１つに、スマートカット（登録商標）法が知られている（例えば、特許文献１参照）。スマートカット法によるＳＯＩ基板の作製方法の概要を以下に説明する。まず、シリコンウエハにイオン注入法を用いて水素イオンを注入することによって表面から所定の深さに欠陥を含む脆化領域を形成する。次に、酸化シリコン膜を介して、水素イオンを注入したシリコンウエハを別のシリコンウエハに接合させる。その後、熱処理を行うことにより、水素イオンが注入されたシリコンウエハの一部が脆化領域を境に薄膜状に分離し、接合させた別のシリコンウエハ上に単結晶シリコン膜を形成することができる。ここで、スマートカット法は水素イオン注入剥離法と呼ぶこともある。
【０００４】
また、このようなスマートカット法を用いて単結晶シリコン層をガラスからなるベース基板上に形成する方法が提案されている（例えば、特許文献２参照）。ガラス基板はシリコンウエハよりも大面積化が容易であり、且つ、安価であるため、主に、液晶表示装置等の製造の際に用いられている。このようなガラス基板をベース基板として用いることにより、大面積で安価なＳＯＩ基板を作製することが可能となる。
【先行技術文献】
【特許文献】
【０００５】
【特許文献１】特開平０５−２１１１２８号公報
【特許文献２】特開２００５−２５２２４４号公報
【発明の概要】
【発明が解決しようとする課題】
【０００６】
例えば特許文献２のようなガラス基板等の絶縁基板上に形成される単結晶シリコン層を用いてディスプレイ等の大型のデバイスや曲率を有するデバイスを形成する場合、薄膜化された単結晶シリコン層の機械的強度が不足するという問題があった。機械的強度が不足すると、デバイス作製時又は使用時に、薄膜化された単結晶シリコン層に亀裂が入り割れるおそれがあった。また、線状欠陥（転位）、面状欠陥が生じたり、又はこのような欠陥等が成長し、単結晶シリコン層を用いてトランジスタを形成したとしてもトランジスタとしての特性が損なわれるという問題があった。
【０００７】
上記課題に鑑み、機械的強度に優れたＳＯＩ基板を提供することを課題の一とする。
【０００８】
ここで一般にはバルクシリコン中の不純物濃度、具体的には窒素、酸素又は炭素等の濃度が高いほど機械的強度が増すと言われている。例えば、産業用に広く使用されているバルクシリコンとしてチョクラルスキー（ＣＺ）法又はフローティングゾーン（ＦＺ）法により製造されたものがある。
【０００９】
ＣＺ法で製造した単結晶半導体インゴット或いは単結晶半導体ウェーハには、不純物元素として、酸素が１×１０１７ａｔｏｍｓ／ｃｍ３〜１×１０１８ａｔｏｍｓ／ｃｍ３の範囲で含まれており、意図的に添加されているとしても窒素は４×１０１５ａｔｏｍｓ／ｃｍ３以下であり、意図的に添加されているとしても炭素は２×１０１６ａｔｏｍｓ／ｃｍ３以下の濃度で含まれている。ＦＺ法を用いて作製された単結晶半導体インゴット中の不純物濃度は全般的にＣＺ法を用いて作製された単結晶半導体インゴット中の不純物濃度よりもさらに低いため、機械的強度が低く脆いという欠陥がある。一方、ＣＺ法を用いて作製されたバルクシリコン中の不純物元素濃度はＦＺ法を用いたものよりも高いため機械的強度が高いものとなる。
【００１０】
しかしながら、インゴットを製造する際に長い溶融と引き上げ時間を伴う冷却過程を経るために、製造工程の途中で窒素、酸素、炭素等が高濃度で含まれてしまうと窒素、酸素、炭素等が析出し巨大な欠陥が形成されてしまい、逆に機械的強度が下がることとなる。そのため、高い機械的強度を有するＳＯＩ基板を得るためには、単結晶シリコンインゴットの製造等の時点においては窒素、酸素、炭素等を高い濃度で含まれない方が好ましく、長時間の溶融熱処理後に単結晶シリコン中の窒素等の濃度を適切な範囲に制御することが望まれる。
【００１１】
そこで、上記課題に鑑み、機械的強度の高いＳＯＩ基板の作製方法を提供することも課題の一とする。
【００１２】
また、インゴットの育成中に窒素、酸素、又は炭素等を添加した場合、その後デバイスを製造する際にデバイスごとに異なる性能が求められてもインゴット毎に窒素、酸素等の濃度が確定しているため、少量多品種のデバイス作製に十分に対応することができなかった。また、インゴットの育成中に酸素等を添加すると、インゴットの引き上げ方向において酸素等の濃度勾配が見られ、また、石英坩堝に保持されることによりインゴットの中心部と外周部において酸素等の濃度の分布にばらつきがみられるため、所望とする濃度の再現性に乏しいという問題もあった。
【００１３】
そこで、上記課題に鑑み、少量多品種のデバイス作製に対応できるＳＯＩ基板の作製方法を提供することも課題の一とする。
【課題を解決するための手段】
【００１４】
本明細書で開示する発明の一態様は、ベース基板と、ベース基板上の絶縁層と、絶縁層上の単結晶半導体層と、を有し、単結晶半導体層は、水素の添加により形成された脆化領域を有する単結晶半導体基板の一部を脆化領域を境として分離した構造であり、単結晶半導体層中の窒素、酸素または炭素の濃度がＣＺ法で製造した単結晶半導体インゴット又は当該単結晶半導体基板中の窒素、酸素、または炭素の濃度より高いことを特徴とする。
【００１５】
単結晶半導体層中の深さ方向における窒素が最も少ない領域の窒素の濃度は、ＳＩＭＳ（Ｓｅｃｏｎｄａｒｙ  Ｉｏｎ  Ｍａｓｓ  Ｓｐｅｃｔｒｏｓｃｏｐｙ）で測定したときに５×１０１５ａｔｏｍｓ／ｃｍ３以上、好ましくは１×１０１６ａｔｏｍｓ／ｃｍ３以上、より好ましくは１×１０１７ａｔｏｍｓ／ｃｍ３以上とすることを特徴とする。
【００１６】
または、単結晶半導体層中の窒素の濃度を５×１０１５ａｔｏｍｓ／ｃｍ３以上５×１０１９ａｔｏｍｓ／ｃｍ３以下、好ましくは、１×１０１６ａｔｏｍｓ／ｃｍ３以上２×１０１９ａｔｏｍｓ／ｃｍ３以下、さらに好ましくは１×１０１７ａｔｏｍｓ／ｃｍ３以上５×１０１８ａｔｏｍｓ／ｃｍ３以下の範囲とすることを特徴とする。
【００１７】
または、単結晶半導体層中の窒素濃度に関しては、１×１０１６ａｔｏｍｓ／ｃｍ３以上となる領域、好ましくは、１×１０１７ａｔｏｍｓ／ｃｍ３以上となる領域、より好ましくは１×１０１８以上となる領域を有することを特徴とする。
【００１８】
単結晶半導体層中の深さ方向における酸素が最も少ない領域の酸素の濃度は、ＳＩＭＳで測定したときに２×１０１８ａｔｏｍｓ／ｃｍ３以上、好ましくは３×１０１８ａｔｏｍｓ／ｃｍ３以上、より好ましくは５×１０１８ａｔｏｍｓ／ｃｍ３以上とすることを特徴とする。
【００１９】
または、単結晶半導体層中の酸素の濃度を２×１０１８ａｔｏｍｓ／ｃｍ３以上１×１０２０ａｔｏｍｓ／ｃｍ３以下、好ましくは、３×１０１８ａｔｏｍｓ／ｃｍ３以上１×１０１９ａｔｏｍｓ／ｃｍ３以下の範囲とすることを特徴とする。
【００２０】
または、単結晶半導体層中において、酸素の濃度が２×１０１８ａｔｏｍｓ／ｃｍ３以上となる領域、好ましくは、５×１０１８ａｔｏｍｓ／ｃｍ３以上となる領域を有することを特徴とする。上述の要件を満たす場合に単結晶半導体層の降伏応力を高め機械的強度を向上させることができる。
【００２１】
単結晶半導体層中の深さ方向における炭素が最も少ない領域の炭素の濃度は、ＳＩＭＳで測定したときに１×１０１７ａｔｏｍｓ／ｃｍ３以上、好ましくは、５×１０１７ａｔｏｍｓ／ｃｍ３以上とすることを特徴とする。
【００２２】
または、単結晶半導体層中の炭素の濃度を１×１０１７ａｔｏｍｓ／ｃｍ３以上５×１０２０ａｔｏｍｓ／ｃｍ３以下、好ましくは、５×１０１７ａｔｏｍｓ／ｃｍ３以上５×１０１９ａｔｏｍｓ／ｃｍ３以下の範囲とすることを特徴とする。
【００２３】
薄膜化された単結晶半導体層の深さ方向において、上述の窒素、酸素、炭素の濃度のいずれもが低い領域が存在するとその部分の降伏応力は極めて低いものとなってしまい単結晶半導体層全体として機械的強度が低下してしまう。そのため、窒素、酸素、又は炭素の少なくともいずれか一が上述の下限の濃度以上とすることにより、単結晶半導体層の降伏応力を高めることができる。
【００２４】
単結晶半導体層中の酸素濃度に関しては、２×１０１８ａｔｏｍｓ／ｃｍ３以上、好ましくは、５×１０１８ａｔｏｍｓ／ｃｍ３以上となる領域を有することにより単結晶半導体層の降伏応力を高めることができる。
【００２５】
単結晶半導体層中の窒素濃度に関しては、１×１０１６ａｔｏｍｓ／ｃｍ３以上となる領域、好ましくは、１×１０１７ａｔｏｍｓ／ｃｍ３以上となる領域、より好ましくは１×１０１８以上となる領域を有することにより単結晶半導体層の降伏応力を高めることができる。
【００２６】
また、本明細書で開示する発明の一態様は、単結晶半導体基板に加速されたイオンを照射して水素を添加することにより、単結晶半導体基板の表面から所定の深さの領域に脆化領域を形成し、単結晶半導体基板とベース基板とを絶縁層を介して貼り合わせ、単結晶半導体基板を加熱し、脆化領域を境として分離することにより、ベース基板上に絶縁層を介して単結晶半導体層を形成し、単結晶半導体層の表面にレーザー光を照射して単結晶半導体層の少なくとも表層部を溶融させ、単結晶半導体層を再単結晶化させる。上記レーザー光を照射する際に、窒素、酸素又は炭素の少なくとも一の元素を単結晶半導体層中に添加させることを特徴とする。レーザー光照射により単結晶半導体層中に窒素を添加させた場合の窒素の濃度は、５×１０１５ａｔｏｍｓ／ｃｍ３以上５×１０１９ａｔｏｍｓ／ｃｍ３以下とする。または、単結晶半導体層中に酸素を添加させた場合の酸素の濃度は、２×１０１８ａｔｏｍｓ／ｃｍ３以上１×１０２０ａｔｏｍｓ／ｃｍ３以下とする。または、単結晶半導体層中に炭素を添加させた場合の炭素の濃度は、１×１０１７ａｔｏｍｓ／ｃｍ３以上５×１０２０ａｔｏｍｓ／ｃｍ３以下とする。
【００２７】
単結晶半導体層中に窒素、酸素、又は炭素の少なくとも一を固溶或いは添加させる手段として、窒素、酸素、又は炭素の少なくとも一の元素が含まれる雰囲気中で単結晶半導体層にレーザー光を照射すると好ましい。または、これらの少なくとも一の元素が含まれるガスを積極的に吹き付けながらレーザー光を照射すると好ましい。
【００２８】
または、単結晶半導体層上に窒素、酸素、又は炭素の少なくとも一を含む絶縁層を形成し、該絶縁層上にレーザー光を照射して単結晶半導体層の表面を溶融する際に該絶縁層に含まれる窒素等を単結晶半導体層中に拡散するようにしてもよい。レーザー光を照射して単結晶半導体層を部分溶融している際に、短時間で固相単結晶半導体を溶融して冷却する非平衡状態を伴う再単結晶化過程を経て固相単結晶半導体の固溶度以上に窒素等を固溶或いは添加することが出来るため、インゴット製造等の長時間の溶融と比較して短時間で窒素等を添加することができる。そのため、欠陥の発生又は欠陥の成長を抑制することができる。
【００２９】
単結晶半導体層の表面溶融には、レーザー光の照射の他にランプ等による強光の照射又は電磁波を照射してもよい。
【００３０】
また、本明細書で開示する発明の一態様は、単結晶半導体基板に水素を添加することにより、単結晶半導体基板の表面から所定の深さの領域に脆化領域を形成するとともに、単結晶半導体基板に窒素、酸素又は炭素の少なくとも一の元素を添加し、単結晶半導体基板とベース基板とを絶縁層を介して貼り合わせ、単結晶半導体基板を加熱し、脆化領域を境として分離することにより、ベース基板上に絶縁層を介して単結晶半導体層を形成する。上記水素を添加すると同時に、窒素、酸素、又は炭素の少なくとも一を単結晶半導体基板に添加することを特徴とする。または、窒素、酸素、又は炭素の少なくとも一を含む雰囲気中で水素を添加することにより単結晶半導体基板の表面から所定の深さの領域に脆化領域を形成するとともに、該単結晶半導体基板の表面から脆化領域までの範囲において窒素、酸素又は炭素の少なくとも一の元素を添加することを特徴とする。これにより、分離前の単結晶半導体基板中の窒素等の濃度を増加させず、後に分離される単結晶半導体層中の窒素等の濃度を効率よく高めることができる。
【００３１】
本明細書において単結晶とは、ある結晶軸に注目した場合、その結晶軸の方向が試料のどの部分においても同じ方向を向いている結晶のことをいい、かつ結晶粒界が存在しない結晶のことをいう。なお、本明細書では、結晶欠陥やダングリグボンドを含んでいても、上記のように結晶軸の方向が揃っており、粒界が存在していない結晶であるものは単結晶とする。また、単結晶半導体層の再単結晶化とは、単結晶構造の半導体層が、その単結晶構造と異なる状態（例えば、液相状態）を経て、再び単結晶構造になることをいう。あるいは、単結晶半導体層の再単結晶化とは、単結晶半導体層を再結晶化して、単結晶半導体層を形成するということもできる。
【００３２】
また、本明細書において、単結晶半導体層中の窒素、酸素及び炭素の濃度はＳＩＭＳ装置にて測定した数値を用いて表している。なお、ＳＩＭＳ装置はその原理上、界面近傍の情報をも拾ってしまう。そのため、単結晶半導体層の界面近傍における窒素、酸素、炭素の濃度は実際の単結晶半導体層中の濃度より高く検出されることがある。例えば、単結晶半導体層が酸化シリコン膜、窒化酸化シリコン膜、酸化窒化シリコン膜又は窒化シリコン膜に接した場合は、これらの膜との界面近傍の酸素や窒素濃度は高くなる。したがって、ＳＩＭＳの検出能にもよるが界面からおよそ１０ｎｍ（好ましくは２０ｎｍ、より好ましくは２５ｎｍ）程度までの領域の単結晶半導体層の上面と下面近傍における濃度は考慮しない方がよい。
【００３３】
また、本明細書において最低濃度又は下限濃度と呼んでいるものは、単結晶半導体層を膜厚方向にＳＩＭＳを用いて分析した際に最も濃度が低い領域の値のことを表すものとする。
【００３４】
また、本明細書中において半導体装置とは、半導体特性を利用することで機能しうる装置全般を指し、電気光学装置、半導体回路及び電子機器は全て半導体装置に含まれる。
【００３５】
また、本明細書中において表示装置とは、発光装置や液晶表示装置を含む。発光装置は発光素子を含み、液晶表示装置は液晶素子を含む。発光素子は、電流または電圧によって輝度が制御される素子をその範疇に含んでおり、具体的には無機ＥＬ（Ｅｌｅｃｔｒｏ  Ｌｕｍｉｎｅｓｃｅｎｃｅ）、有機ＥＬ等が含まれる。
【発明の効果】
【００３６】
絶縁表面上に形成された単結晶半導体層中に窒素、酸素、又は炭素の少なくとも一の元素が所定の濃度で含まれることにより、単結晶半導体層を含むＳＯＩ基板の機械的強度を向上させることができる。また、単結晶半導体層中のボイドの発生を抑制することができる。
【図面の簡単な説明】
【００３７】
【図１】ＳＯＩ基板の作製方法の一例を示す図。
【図２】ＳＯＩ基板の作製方法の一例を示す図。
【図３】ＳＯＩ基板の作製方法に適用するレーザー照射装置の一例を示す図。
【図４】ＳＯＩ基板を用いた半導体装置の作製方法の一例を示す図。
【図５】ＳＯＩ基板を用いた半導体装置の作製方法の一例を示す図。
【図６】ＳＯＩ基板を用いた半導体装置の一例を示す図。
【図７】ＳＯＩ基板を用いた半導体装置の一例を示す図。
【図８】ＳＯＩ基板を用いた表示装置の一例を示す図。
【図９】ＳＯＩ基板を用いた表示装置の一例を示す図。
【図１０】ＳＯＩ基板を用いた電子機器を示す図。
【図１１】レーザー照射の有無によるＳＯＩ基板中の元素濃度の実験結果の一例を示す図。
【図１２】レーザー照射の有無によるＳＯＩ基板中の元素濃度の実験結果の一例を示す図。
【図１３】水素ドープしたＳＯＩ基板中の元素濃度の実験結果の一例を示す図。
【発明を実施するための形態】
【００３８】
以下に、開示される発明の実施の形態を図面に基づいて説明する。但し、実施の形態に係る発明は多くの異なる態様で実施することが可能であり、開示される発明の趣旨及びその範囲から逸脱することなくその形態および詳細を変更し得ることは当業者であれば容易に理解される。従って、本実施の形態の記載内容に限定して解釈されるものではない。なお、実施の形態を説明するための全図において、同一部分又は同様な機能を有する部分には同一の符号を付し、その繰り返しの説明は省略する。
【００３９】
（実施の形態１）
本実施の形態では、ＳＯＩ基板の作製方法の一例に関して図面を参照して説明する。具体的には、スマートカット法を用いてベース基板上に絶縁層を介して単結晶半導体層を形成し、当該単結晶半導体層の結晶性を回復する工程に関して説明する。
【００４０】
まず、単結晶半導体基板１００とベース基板１２０とを準備する（図１（Ａ）、（Ｂ）参照）。
【００４１】
単結晶半導体基板１００として、例えば、単結晶シリコン基板、単結晶ゲルマニウム基板、単結晶シリコンゲルマニウム基板など、第１４族元素でなる単結晶半導体基板を用いることができる。市販のシリコン基板としては、直径５インチ（１２５ｍｍ）、直径６インチ（１５０ｍｍ）、直径８インチ（２００ｍｍ）、直径１２インチ（３００ｍｍ）、直径１６インチ（４００ｍｍ）サイズの円形のものが代表的である。なお、単結晶半導体基板１００の形状は円形に限られず、例えば、矩形状等に加工して用いることも可能である。また、単結晶半導体基板１００は、ＣＺ法やＦＺ法を用いて作製することができるがＣＺ法で作製する方が望ましい。
【００４２】
ベース基板１２０として、絶縁体でなる基板を用いることができる。具体的には、アルミノシリケートガラス、アルミノホウケイ酸ガラス、バリウムホウケイ酸ガラスのような電子工業用に使われる各種ガラス基板、石英基板、セラミック基板、サファイア基板が挙げられる。他にも、ベース基板１２０として単結晶半導体基板（例えば、単結晶シリコン基板等）を用いてもよい。本実施の形態では、ガラス基板を用いる場合について説明する。ベース基板１２０として大面積化が可能で安価なガラス基板を用いることにより、低コスト化を図ることができる。
【００４３】
次に、単結晶半導体基板１００の表面から所定の深さに結晶構造が損傷された脆化領域１０４を形成し、その後、絶縁層１０２を介して単結晶半導体基板１００とベース基板１２０とを貼り合わせる（図１（Ｃ）参照）。
【００４４】
脆化領域１０４は、水素等のイオンを単結晶半導体基板１００に照射することにより形成することができる。
【００４５】
絶縁層１０２は、酸化シリコン膜、酸化窒化シリコン膜、窒化シリコン膜、窒化酸化シリコン膜等の絶縁層を単層、又は積層させて形成することができる。これらの膜は、熱酸化法、ＣＶＤ法又はスパッタリング法等を用いて形成することができる。
【００４６】
本明細書中において、酸化窒化シリコンとは、その組成として、窒素よりも酸素の含有量が多いものであって、好ましくは、ラザフォード後方散乱法（ＲＢＳ：Ｒｕｔｈｅｒｆｏｒｄ  Ｂａｃｋｓｃａｔｔｅｒｉｎｇ  Ｓｐｅｃｔｒｏｍｅｔｒｙ）及び水素前方散乱法（ＨＦＳ：Ｈｙｄｒｏｇｅｎ  Ｆｏｒｗａｒｄ  Ｓｃａｔｔｅｒｉｎｇ）を用いて測定した場合に、濃度範囲として酸素が５０〜７０原子％、窒素が０．５〜１５原子％、シリコンが２５〜３５原子％、水素が０．１〜１０原子％の範囲で含まれるものをいう。また、窒化酸化シリコンとは、その組成として、酸素よりも窒素の含有量が多いものであって、好ましくは、ＲＢＳ及びＨＦＳを用いて測定した場合に、濃度範囲として酸素が５〜３０原子％、窒素が２０〜５５原子％、シリコンが２５〜３５原子％、水素が１０〜３０原子％の範囲で含まれるものをいう。ただし、酸化窒化シリコン又は窒化酸化シリコンを構成する原子の合計を１００原子％としたとき、窒素、酸素、シリコン及び水素の含有比率が上記の範囲内に含まれるものとする。
【００４７】
次に、熱処理を行い脆化領域１０４にて分離することにより、ベース基板１２０上に、絶縁層１０２を介して単結晶半導体層１２４（単に「半導体層」とも呼ぶ。）を設ける（図１（Ｄ）参照）。
【００４８】
加熱処理を行うことで、温度上昇によって脆化領域１０４に形成されている結晶欠陥には、添加された元素が析出し、内部の圧力が上昇する。圧力の上昇により、脆化領域１０４の結晶欠陥に体積変化が起こり、脆化領域１０４に亀裂が生じるので、脆化領域１０４に沿って単結晶半導体基板１００が分離する。絶縁層１０２はベース基板１２０に接合しているので、ベース基板１２０上には単結晶半導体基板１００から分離された単結晶半導体層１２４が形成される。
【００４９】
次に、ベース基板１２０上に形成された単結晶半導体層１２４の表面にレーザー光１３０を照射することによって単結晶半導体層１２４の結晶性を回復（再単結晶化）する（図１（Ｅ）参照）。レーザー光１３０の照射は、窒素、酸素、又は炭素の少なくともいずれか一を含む雰囲気にて行う。または、窒素、酸素又は炭素の少なくともいずれか一を含むガスを吹き付けながら行う。
【００５０】
一般的に、分離後におけるベース基板１２０上に形成された単結晶半導体層１２４の表層部には、脆化領域１０４の形成及び脆化領域１０４での分離等により結晶欠陥等が形成され結晶性が損なわれている。従って、図１（Ｅ）に示すように単結晶半導体層１２４の表面にレーザー光１３０を照射して、少なくとも単結晶半導体層１２４の表層部を溶融させることにより結晶性を回復することができる。なお、単結晶半導体層１２４の結晶性は、光学顕微鏡による観察、およびラマン分光スペクトルから得られるラマンシフト、半値全幅などにより評価することができる。
【００５１】
また、本実施の形態では、剥離により露出した単結晶半導体層１２４の表面側からレーザー光１３０を照射することにより、当該単結晶半導体層１２４を完全に溶融させるのではなく、部分的に溶融（部分溶融）させることが好ましい。部分溶融とは、レーザー光１３０の照射により単結晶半導体層１２４の溶融されている深さが絶縁層１０２の界面（単結晶半導体層１２４の厚さ）よりも浅くすることである。つまり、単結晶半導体層１２４の上層は溶融して液相となり、下層は溶けずに固相の単結晶半導体のままである状態をいう。
【００５２】
単結晶半導体層１２４を部分溶融させることにより、レーザー光１３０の照射により溶融した部分の結晶成長は、溶融していない単結晶半導体層の面方位に基づいて行われるため、完全に溶融させる場合と比較して面方位をそろえて再結晶化を行うことができる。この際、窒素、酸素、又は炭素を含む雰囲気にて部分溶融をしているため、単結晶半導体層１２４中に雰囲気中の元素が取り込まれる。単結晶半導体層１２４の表層部の溶融中は、窒素等の固溶度が高くなり、雰囲気中の窒素等が溶融中の単結晶半導体層１２４中に拡散するため、固化（凝固）した単結晶半導体層１２４中の窒素等の濃度を高くすることができる。
【００５３】
また、本実施の形態では、レーザー光１３０の照射を窒素雰囲気としたチャンバー内において行う。このような雰囲気下で行うことによって、レーザー光１３０を照射して単結晶半導体層１２４を溶融させる場合に、雰囲気中の窒素が単結晶半導体層１２４中に取り込まれ易くなる。取り込まれた窒素原子は単結晶半導体層１２４中の転位に捕捉され、転位が不動化する。その結果、降伏応力が上がるため単結晶半導体層の機械的強度を向上させることができる。
【００５４】
また、窒素を添加することにより、単結晶半導体層１２４中に発生しているボイドの大きさやその変化量を縮小させることができる。なお、不動化の大きさは、窒素、酸素の順であるため、転位を不動化させるためには窒素を添加することが好ましい。
【００５５】
一方、拡散速度や固溶度を考慮すると酸素が効果的である。そのため、窒素雰囲気の代わりに酸素雰囲気中、又は酸素と窒素を含む雰囲気中でレーザー光１３０を照射するようにしてもよい。また、単結晶半導体層１２４に酸素を添加することにより単結晶半導体層１２４中の格子間酸素濃度が増大し、単結晶半導体層１２４は反り難くなるという効果を奏する。
【００５６】
また、本実施形態において、窒素添加に替えて炭素を添加してもよいが、特に窒素添加に加えて炭素を添加することが好ましい。炭素は、窒素添加に起因する結晶欠陥を抑制する効果があるからである。よって、炭素を添加することにより欠陥を制御し易くなる。これらの窒素ガス、酸素ガス、又は炭素を構成元素の一つに含む気体を適宜選択してレーザー照射工程を行うチャンバー内に導入するとよい。
【００５７】
また、窒素ガス又は酸素ガスを導入する場合に、ガス精製器（純化装置）を用いることにより、供給するガスの純度を高め、雰囲気中の窒素又は酸素の濃度を制御し効果的に高めることができる。また、レーザー光１３０の照射を減圧雰囲気下で行ってもよい。
【００５８】
具体的には、レーザー光１３０の照射工程後において溶融された部分を含む単結晶半導体層１２４に含まれる窒素の最低濃度を５×１０１５ａｔｏｍｓ／ｃｍ３以上、好ましくは１×１０１６ａｔｏｍｓ／ｃｍ３以上、より好ましくは１×１０１７ａｔｏｍｓ／ｃｍ３以上とするとよい。または、１×１０１６ａｔｏｍｓ／ｃｍ３以上となる領域、好ましくは１×１０１７ａｔｏｍｓ／ｃｍ３以上となる領域、より好ましくは、１×１０１８ａｔｏｍｓ／ｃｍ３以上となる領域を有するようにするとよい。一方、単結晶半導体層を用いたトランジスタの特性を考慮すると、窒素濃度の上限を設けることが好ましい。窒素濃度の上限としては、５×１０１９ａｔｏｍｓ／ｃｍ３以下、好ましくは２×１０１９ａｔｏｍｓ／ｃｍ３以下、より好ましくは５×１０１８ａｔｏｍｓ／ｃｍ３以下である。なお、単結晶半導体層１２４の窒素濃度は、ＳＩＭＳにより測定することができる。
【００５９】
また、窒素雰囲気とする代わりに、積極的に窒素ガス（Ｎ２ガス）を吹き付けながらレーザー光１３０を照射してもよい。また、窒素雰囲気中においてさらに窒素ガスを単結晶半導体層１２４に吹き付けながらレーザー光１３０を照射してもよい。これにより、窒素元素が単結晶半導体層１２４中により取り込まれやすく（固溶しやすく）なる。もちろん、窒素ガスの代わりに酸素ガス（Ｏ２ガス）又は炭素を構成元素の一つに含む気体（例えば、ＣＯ２等）を吹き付けるようにしてもよい。また、窒素、酸素、炭素の少なくとも２以上の元素を含むガス又は気体を同時に吹き付けながらレーザー光１３０を照射してもよい。単結晶半導体層１２４中の酸素濃度の最低濃度としては２×１０１８ａｔｏｍｓ／ｃｍ３以上、好ましくは３×１０１８ａｔｏｍｓ／ｃｍ３以上、より好ましくは５×１０１８ａｔｏｍｓ／ｃｍ３以上とするとよい。一方、単結晶半導体層を用いたトランジスタの特性を考慮すると、酸素濃度の上限としては、１×１０２０ａｔｏｍｓ／ｃｍ３以下、好ましくは１×１０１９ａｔｏｍｓ／ｃｍ３以下とすることが望ましい。単結晶半導体層１２４中の酸素の濃度に関しては２×１０１８ａｔｏｍｓ／ｃｍ３以上となる領域、好ましくは、５×１０１８ａｔｏｍｓ／ｃｍ３以上となる領域を有するようにしても機械的強度の向上に有効である。炭素濃度の最低濃度としては１×１０１７ａｔｏｍｓ／ｃｍ３以上、好ましくは、５×１０１７ａｔｏｍｓ／ｃｍ３以上とするとよい。一方、単結晶半導体層を用いたトランジスタの特性を考慮すると、炭素濃度の上限としては、５×１０２０ａｔｏｍｓ／ｃｍ３以下、好ましくは５×１０１９ａｔｏｍｓ／ｃｍ３以下とすることが望ましい。
【００６０】
本実施の形態で適用可能なレーザー発振器は、その発振波長が、紫外光域乃至可視光域にあるものが選択される。レーザー光１３０の波長は、単結晶半導体層１２４に吸収される波長とする。その波長は、レーザー光の表皮深さ（ｓｋｉｎ  ｄｅｐｔｈ）などを考慮して決定することができる。例えば、波長は２５０ｎｍ以上７００ｎｍ以下の範囲とすることができる。
【００６１】
レーザー発振器として、パルス発振レーザーまたは連続発振レーザー（ＣＷレーザー）を用いることができる。例えば、パルス発振レーザーは、繰り返し周波数１０ＭＨｚ未満、パルス幅１０ｎ秒以上５００ｎ秒以下とすることが好ましい。代表的なパルス発振レーザーは、４００ｎｍ以下の波長のレーザー光を発振するエキシマレーザーである。上記エキシマレーザーとして、例えば、繰り返し周波数１０Ｈｚ〜３００Ｈｚ、パルス幅２５ｎ秒、波長３０８ｎｍのＸｅＣｌエキシマレーザーを用いることができる。また、パルス発振レーザー光の走査において、１回のショットと次のショットとを一部重ねてオーバーラップさせてもよい。１回のショットと次のショットとを一部重ねてオーバーラップさせてレーザー光を照射することにより、部分的に単結晶の精製が繰り返し行われ、優れた特性を有する単結晶半導体層を得ることができる。
【００６２】
また、単結晶半導体層１２４を部分溶融させるためのレーザー光のエネルギー密度の取りうる範囲は、レーザー光の波長、レーザー光の表皮深さ、単結晶半導体層１２４の膜厚などを考慮して、単結晶半導体層１２４が完全に溶融しない程度のエネルギー密度とする。例えば、単結晶半導体層１２４の膜厚が大きい場合には、単結晶半導体層１２４を完全に溶融するまでのエネルギーも大きいため、レーザー光のエネルギー密度の範囲を大きくとることができる。また、単結晶半導体層１２４の膜厚が薄い場合には、単結晶半導体層１２４を完全に溶融するまでのエネルギーも小さくなるため、レーザー光のエネルギー密度を小さくすることが望ましい。なお、単結晶半導体層１２４を加熱状態でレーザー光を照射する場合には、部分溶融に必要なエネルギー密度の範囲の上限の値を小さくすることが、単結晶半導体層１２４が完全に溶融してしまうことを防ぐためにも好ましい。
【００６３】
本実施の形態で示した方法を用いることによって、ベース基板上に形成された単結晶半導体層にレーザー光を照射して溶融させることにより結晶性を回復する場合であっても、レーザー光の照射工程において単結晶半導体層に窒素、酸素、又は炭素の少なくともいずれか一の元素が取り込まれるため、単結晶半導体層のボイドの形成を抑制することができる。
【００６４】
また、これらの原子が単結晶半導体の転位に捕捉され、転位が不動化することで単結晶半導体層の機械的強度を向上させることができる。
【００６５】
単結晶半導体インゴットを製造する際に窒素等を意図的に多く含ませることも可能であるがかかる場合、長い溶融と引き上げ時間を伴う冷却過程を経るためにこれらの元素が析出し巨大な欠陥が形成されてしまう。また、インゴットの引き上げ方向において酸素等の濃度勾配が見られ、また、石英坩堝に保持されることによりインゴットの中心部と外周部において酸素等の濃度の分布にばらつきがみられる。
【００６６】
よって、本実施形態において開示する発明の一態様ではレーザー光による部分溶融中に窒素等を固溶させるため、溶融及び冷却時間も短く、欠陥の発生、成長を抑制することができる。
【００６７】
また、インゴットの製造後に単結晶半導体層ごとに窒素等の濃度調整が可能となるため、少量を任意の仕様に形成できるため少量他品種のＳＯＩ基板の生産が可能となる。
【００６８】
また、本実施形態で作製したＳＯＩ基板は機械的強度が向上しているのでフレキシブルデバイスとして用いるのに適している。
【００６９】
なお、本実施形態では、単結晶半導体層１２４の表面に直接レーザー光１３０を照射しているが、単結晶半導体層１２４上に窒素、酸素、又は炭素の少なくとも一を含む膜を形成し、当該膜の表面からレーザー光１３０を照射してもよい。膜としては、例えば、窒化シリコン膜、酸化シリコン膜、炭化シリコン膜、窒化酸化シリコン膜、酸化窒化シリコン膜等を用いるとよい。レーザー光１３０の照射により、膜中の窒素、酸素等の元素が単結晶半導体層１２４中に取り込まれる。これにより、固溶化した単結晶半導体層１２４中の窒素、酸素、又は炭素の濃度をより高めることができる。
【００７０】
単結晶半導体層１２４に含まれる酸素、窒素、又は炭素の濃度をＣＺ法で製造した単結晶半導体インゴット中の濃度より高くさせることにより、当該単結晶半導体層１２４を用いるトランジスタ等を含むデバイスの機械的強度を向上させることができる。そのため、本実施形態のベース基板上に形成される単結晶半導体層をトランジスタの活性層等に用いたディスプレイ等は、例えば曲げ応力等が与えられたとしても壊れにくい。また、本実施形態において、水素を添加して脆化領域を形成する際に同時に窒素、酸素等の元素を添加することにより、別途工程を増やすことなく得られるデバイスの機械的強度を向上させることができる。また、レーザー光の照射時に窒素、酸素等の元素を添加するため、同様に別途工程を増やすことなくデバイスの機械的強度を向上させることができる。さらに、レーザー光の照射により単結晶半導体層が部分溶融されるため、窒素、酸素等の元素が固溶されやすくこれらの元素の濃度を所望の濃度まで高めることができる。
【００７１】
なお、本実施の形態で示した構成は、本明細書の他の実施の形態で示す構成と適宜組み合わせて行うことができる。
【００７２】
（実施の形態２）
本実施の形態では、単結晶半導体基板１００とベース基板１２０との貼り合わせに関して図面を参照して詳細に説明する。
【００７３】
まず、単結晶半導体基板１００を準備する（図２（Ａ−１）参照）。単結晶半導体基板１００の表面は、あらかじめ硫酸過酸化水素水混合溶液（ＳＰＭ）、アンモニア過酸化水素水混合溶液（ＡＰＭ）、塩酸過酸化水素水混合溶液（ＨＰＭ）、フッ酸過酸化水素水混合溶液（ＦＰＭ）、希フッ酸（ＤＨＦ）などを用いて適宜洗浄することが汚染除去の点から好ましい。また、希フッ酸とオゾン水を交互に吐出して洗浄してもよい。単結晶半導体基板１００の表面に自然酸化膜が形成される場合には、単結晶半導体基板１００を水平方向に回転させながら、単結晶半導体基板１００表面にオゾン水と希フッ酸を交互に吐出することで自然酸化膜を除去することができる。自然酸化膜を除去した後、単結晶半導体基板１００上にケミカルオキサイドを形成してもよい。ケミカルオキサイドにより、洗浄乾燥時のウォーターマークの形成を抑制することができる。ウォーターマークができなければケミカルオキサイドは必ずしも形成する必要はない。
【００７４】
次に、単結晶半導体基板１００の表面に酸化膜１３２を形成する（図２（Ａ−２）参照）。
【００７５】
酸化膜１３２は、例えば、酸化シリコン膜、酸化窒化シリコン膜等の単層、又はこれらを積層させた膜を用いることができる。これらの膜は、熱酸化法、ＣＶＤ法又はスパッタリング法等を用いて形成することができる。また、ＣＶＤ法を用いて酸化膜１３２を形成する場合には、テトラエトキシシラン（略称；ＴＥＯＳ：化学式Ｓｉ（ＯＣ２Ｈ５）４）等の有機シランを用いて作製される酸化シリコン膜を酸化膜１３２に用いることが生産性の点から好ましい。
【００７６】
本実施の形態では、単結晶半導体基板１００に熱酸化処理を行うことにより酸化膜１３２（ここでは、ＳｉＯｘ膜）を形成する（図２（Ａ−２）参照）。熱酸化処理は、酸化性雰囲気中にハロゲンを添加して行うことが好ましい。
【００７７】
例えば、塩化水素が添加された酸化性雰囲気中で単結晶半導体基板１００に熱酸化処理を行うことにより、酸化膜１３２を形成する。この場合、酸化膜１３２は、塩素原子を含有した膜となる。
【００７８】
酸化膜１３２中に含有された塩素原子は、歪みを形成する。その結果、酸化膜１３２の水分に対する吸収割合が向上し、拡散速度が増大する。つまり、酸化膜１３２表面に水分が存在する場合に、当該表面に存在する水分を酸化膜１３２中に素早く吸収し、拡散させることができる。また、単結晶半導体膜中の酸素析出誘起欠陥を消滅する事が出来る。また、外因性不純物である重金属（例えば、Ｆｅ、Ｃｒ、Ｎｉ、Ｍｏ等）の塩化物を形成して単結晶半導体基板１００から重金属を除去する外方拡散を伴う化学ゲッタリングを行う事が出来る。
【００７９】
熱酸化処理の一例としては、酸素に対し塩化水素（ＨＣｌ）を０．５〜１０体積％（好ましくは２体積％）の割合で含む酸化性雰囲気中で、７５０℃〜１１５０℃の温度、好ましくは９００℃〜１１００℃（代表的には１０００℃）で行うことができる。処理時間は０．１〜６時間、好ましくは０．５〜１時間とすればよい。形成される酸化膜の膜厚としては、１０ｎｍ〜１０００ｎｍ（好ましくは５０ｎｍ〜３００ｎｍ）、例えば１００ｎｍの厚さとする。塩化水素を含む酸化性雰囲気中で酸化膜１３２を形成することにより耐圧が向上し、また、単結晶半導体基板１００と酸化膜１３２の界面準位密度を低減することができる。
【００８０】
本実施の形態では、酸化膜１３２に含まれる塩素の濃度を１×１０１７ａｔｏｍｓ／ｃｍ３〜１×１０２１ａｔｏｍｓ／ｃｍ３となるように制御する。
【００８１】
酸化膜１３２として、ＨＣｌ酸化などによって膜中に塩素等のハロゲンを含ませることにより、単結晶半導体基板に悪影響を与える不純物（例えば、Ｎａ等の可動イオン）をゲッタリングすることができる。つまり、酸化膜１３２を形成した後に行われる熱処理により、単結晶半導体基板に含まれる不純物が酸化膜１３２に析出し、ハロゲン（例えば塩素）と反応して捕獲或いは中和されることとなる。それにより酸化膜１３２中に捕集した当該不純物を固定して単結晶半導体基板１００の汚染を防ぐことができる。また、酸化膜１３２はガラス基板と貼り合わせた場合に、ガラスに含まれるＮａ等の不純物を固定する膜として機能しうる。
【００８２】
特に、酸化膜１３２として、ＨＣｌ酸化などによって膜中に塩素等のハロゲンを含ませることは、半導体基板の洗浄が不十分である場合や、繰り返し再利用して用いられる半導体基板の汚染除去に有効となる。
【００８３】
また、酸化膜１３２に含有させるハロゲン原子としては塩素原子に限られない。酸化膜１３２にフッ素原子を含有させてもよい。単結晶半導体基板１００表面をフッ素酸化するには、単結晶半導体基板１００表面にＨＦ溶液に浸漬した後に酸化性雰囲気中で熱酸化処理を行うことや、ＮＦ３を酸化性雰囲気に添加して熱酸化処理を行えばよい。
【００８４】
また、塩化水素を含む酸素雰囲気中で熱酸化処理をした後に、窒素雰囲気で熱処理を行うことが好ましい。これにより、欠陥を低減させることができる。
【００８５】
次に、運動エネルギーを有するイオンを単結晶半導体基板１００に照射することで、単結晶半導体基板１００の所定の深さに結晶構造が損傷された脆化領域１０４を形成する（図２（Ａ−３）参照）。図２（Ａ−３）に示すように、酸化膜１３２を介して、加速されたイオン１０３を単結晶半導体基板１００に照射することで、単結晶半導体基板１００の表面から所定の深さの領域にイオン１０３が添加され、脆化領域１０４を形成することができる。イオン１０３は、ソースガスを励起して、ソースガスのプラズマを生成し、このプラズマに含まれるイオンを、電界の作用によりプラズマから引き出して、加速したイオンである。
【００８６】
脆化領域１０４が形成される領域の深さは、イオン１０３の運動エネルギー、質量と電荷、イオン１０３の入射角によって調節することができる。運動エネルギーは加速電圧、ドーズ量などにより調節できる。イオン１０３の平均侵入深さとほぼ同じ深さの領域に脆化領域１０４が形成される。そのため、イオン１０３を添加する深さで、単結晶半導体基板１００から分離される単結晶半導体層の厚さが決定される。この単結晶半導体層の厚さが５０ｎｍ以上５００ｎｍ以下、好ましくは１００ｎｍ以上２００ｎｍ以下になるように、脆化領域１０４が形成される深さを調節する。
【００８７】
脆化領域１０４の形成は、イオンドーピング処理で行うことができる。イオンドーピング処理には、イオンドーピング装置を用いて行うことができる。イオンドーピング装置の代表的な装置は、プロセスガスをプラズマ励起して生成された全てのイオン種をチャンバー内に配置された被処理体に照射する非質量分離型の装置である。非質量分離型の装置であるのは、プラズマ中のイオン種を質量分離しないで、全てのイオン種を被処理体に照射しているからである。これに対して、イオン注入装置は質量分離型の装置である。イオン注入装置は、プラズマ中のイオン種を質量分離し、ある特定の質量のイオン種を被処理体に照射する装置である。
【００８８】
イオンドーピング装置の主要な構成は、被処理物を配置するチャンバー、所望のイオンを発生させるイオン源、およびイオンを加速し、照射するための加速機構である。イオン源は、所望のイオン種を生成するためのソースガスを供給するガス供給装置、ソースガスを励起して、プラズマを生成させるための電極などで構成される。プラズマを形成するための電極として、フィラメント型の電極や容量結合高周波放電用の電極などが用いられる。加速機構は、引出電極、加速電極、減速電極、接地電極等の電極など、およびこれらの電極に電力を供給するための電源などで構成される。加速機構を構成する電極には複数の開口やスリットが設けられており、イオン源で生成されたイオンは電極に設けられた開口やスリットを通過して加速される。なお、イオンドーピング装置の構成は上述したものに限定されず、必要に応じた機構が設けられる。
【００８９】
本実施形態では、イオンドーピング装置で、水素を単結晶半導体基板１００に添加する。プラズマソースガスとして水素を含むガスを供給する。例えば、Ｈ２を供給する。水素ガスを真空中に導入し、ＲＦパワーを容量結合方式又は誘導結合方式で導入して水素分子を励起してプラズマを生成し、質量分離せずに、プラズマ中に含まれるイオンを加速し、加速されたイオンを単結晶半導体基板１００に照射する。プラズマは、タングステン等の高誘電金属に直流電流を流して熱電子を放出させて熱電子と水素ガスを衝突させることによりに生成してもよい。真空雰囲気は、水素ガスを導入しながら、ターボ分子ポンプ等で排気を行うことで維持される。真空雰囲気は、背圧が１×１０−６Ｐａ〜１×１０−４Ｐａの雰囲気に水素ガスを導入して、１×１０−３Ｐａ〜１×１０−１Ｐａの圧力とするとよい。
【００９０】
イオンドーピング装置において、水素ガスから生成されるイオン種（Ｈ＋、Ｈ２＋、Ｈ３＋）の総量に対してＨ３＋の割合が５０％以上とする。より好ましくは、そのＨ３＋の割合を８０％以上とする。イオンドーピング装置は質量分離を行わないため、プラズマ中に生成される複数のイオン種のうち、１つ（Ｈ３＋）を５０％以上とすることが好ましく、８０％以上とすることが好ましい。同じ質量のイオンを照射することで、単結晶半導体基板１００の同じ深さに集中させてイオンを添加することができる。
【００９１】
脆化領域１０４を浅い領域に形成するためには、イオン１０３の加速電圧を低くする必要があるが、プラズマ中のＨ３＋イオンの割合を高くすることで、原子状水素（Ｈ）を効率よく、単結晶半導体基板１００に添加できる。Ｈ３＋イオンはＨ＋イオンの３倍の質量を持つことから、同じ深さに水素原子を１つ添加する場合、Ｈ３＋イオンの加速電圧は、Ｈ＋イオンの加速電圧の３倍にすることが可能となる。イオンの加速電圧を大きくできれば、イオンの照射工程のタクトタイムを短縮することが可能となり、生産性やスループットの向上を図ることができる。
【００９２】
イオンドーピング装置は廉価で、大面積処理に優れているため、このようなイオンドーピング装置を用いてＨ３＋を照射することで、半導体特性の向上、大面積化、低コスト化、生産性向上などの顕著な効果を得ることができる。
【００９３】
なお、加速されたイオン１０３を単結晶半導体基板１００に照射する工程は、イオン注入装置で行うこともできる。イオン注入装置は、チャンバー内に配置された被処理体に、ソースガスをプラズマ励起して生成された複数のイオン種を質量分離し、特定のイオン種を照射する質量分離型の装置である。したがって、イオン注入装置を用いる場合は、水素ガスやＰＨ３を励起して生成されたＨ＋イオンおよびＨ２＋イオンを質量分離して、Ｈ＋イオンまたはＨ２＋イオンの一方のイオンを加速して、単結晶半導体基板１００に照射する。
【００９４】
本実施形態において、水素を単結晶半導体基板１００に添加するとともに窒素及び酸素を添加する。窒素及び酸素に加えて炭素を添加してもよい。また、窒素、酸素、若しくは炭素のいずれか一、又はこれらを適宜組み合わせたものを添加するようにしてもよい。イオンドーピング装置を用いる場合、単結晶半導体基板１００には、主にＨ３＋イオンがドープされる他に、Ｏ２＋イオン又はＮ２＋イオンが同時にドープされる。Ｈ３＋イオンに比べＯ２＋イオン又はＮ２＋イオンの質量が大きいため、Ｈ３＋イオンが一番深く単結晶半導体基板１００中に浸入する。よって、Ｈ３＋イオンの平均浸入深さとほぼ同じ深さの領域に脆化領域１０４が形成され、脆化領域よりも浅い領域、すなわち、後に剥離されて単結晶半導体層１２４となる領域にＯ２＋イオン又はＮ２＋イオンが多くドープされることになる。これにより、単結晶半導体層の機械的強度を高めることができる。イオン注入装置及びイオンドーピング装置は、レーザー照射装置と比較して直接基板に添加する元素を選択できるため、基板中の窒素等の濃度が制御し易い。
【００９５】
単結晶半導体基板１００表面から脆化領域１０４までの領域における窒素濃度は、５×１０１５ａｔｏｍｓ／ｃｍ３以上、好ましくは１×１０１６ａｔｏｍｓ／ｃｍ３以上、より好ましくは１×１０１７ａｔｏｍｓ／ｃｍ３以上とするとよい。または、酸素濃度は、２×１０１８ａｔｏｍｓ／ｃｍ３以上、好ましくは３×１０１８ａｔｏｍｓ／ｃｍ３以上、より好ましくは５×１０１８ａｔｏｍｓ／ｃｍ３以上とするとよい。酸素濃度に関しては、２×１０１８ａｔｏｍｓ／ｃｍ３以上となる領域、好ましくは、５×１０１８ａｔｏｍｓ／ｃｍ３以上となる領域を有するように形成することも有効である。窒素及び酸素に加え炭素を添加する場合又は炭素単独を添加する場合には、炭素濃度は、１×１０１７ａｔｏｍｓ／ｃｍ３以上、好ましくは、５×１０１７ａｔｏｍｓ／ｃｍ３以上とするとよい。なお、各濃度の値は、ＳＩＭＳ分析を行った場合のものを表す。窒素、酸素、炭素のいずれか一が上記の濃度となるように単結晶半導体基板１００表面から脆化領域１０４までの領域に含ませることにより、単結晶半導体基板１００の機械的強度を向上させたり、転位の成長を抑制することができる。特に、窒素に加えて炭素を添加すると、炭素は、窒素添加に起因する結晶欠陥を抑制する効果があるので好ましい。また、酸化膜１３２を酸化により形成した場合、高温熱処理により単結晶半導体基板１００中の酸素が抜けて基板中の酸素濃度が低下してしまう。そのため、水素を添加すると同時に酸素も添加することで、低下した単結晶半導体基板１００中の酸素濃度を高めることができる。
【００９６】
なお、真空雰囲気に水素ガスを導入して水素ガスのプラズマを生成する際に、背圧に含まれる窒素や酸素を利用するようにしてもよい。水素に加え、窒素、酸素、又は炭素を添加する場合、イオンドーピング装置を用いるのが好ましい。イオンドーピング装置は、質量分離を行わないため、窒素、酸素、炭素から選択した複数種のイオンを同時に添加することができるからであり、背圧と処理圧の比率やプラズマの生成方法によって、水素以外の原子から構成されたイオンの比率を調整する事が出来るからである。
【００９７】
次に、ベース基板１２０を準備する（図２（Ｂ−１）参照）。
【００９８】
ベース基板１２０は、絶縁体でなる基板を用いる。具体的には、アルミノシリケートガラス、アルミノホウケイ酸ガラス、バリウムホウケイ酸ガラス、酸化ランタンアルミノケイ酸ガラス、チタニア酸化ランタンアルミノケイ酸ガラスのような電子工業用に使われる各種ガラス基板、石英基板、セラミック基板、サファイア基板が挙げられる。本実施の形態では、ガラス基板を用いる場合について説明する。ベース基板１２０として大面積化が可能で安価なガラス基板を用いることにより、低コスト化を図ることができる。
【００９９】
また、ベース基板１２０を用いるに際し、ベース基板１２０の表面をあらかじめ洗浄することが好ましい。具体的には、ベース基板１２０を、塩酸過水（ＨＰＭ）、硫酸過水（ＳＰＭ）、アンモニア過水（ＡＰＭ）、希フッ酸（ＤＨＦ）等を用いて超音波洗浄を行う。例えば、ベース基板１２０の表面に塩酸過水を用いて超音波洗浄を行うことが好ましい。このような洗浄処理を行うことによって、ベース基板１２０表面の平坦化や残存する研磨粒子を除去することができる。
【０１００】
次に、ベース基板１２０の表面に窒素含有層１２１（例えば、窒化シリコン膜（ＳｉＮｘ）又は窒化酸化シリコン膜（ＳｉＮｘＯｙ）（ｘ＞ｙ）等の窒素を含有する絶縁膜）を形成する（図２（Ｂ−２）参照）。
【０１０１】
本実施の形態において、窒素含有層１２１は、単結晶半導体基板１００上に設けられた酸化膜１３２と貼り合わされる層（接合層）となる。また、窒素含有層１２１は、後にベース基板上に単結晶構造を有する単結晶半導体層を設けた際に、ベース基板に含まれるＮａ（ナトリウム）等の不純物が単結晶半導体層に拡散することを防ぐためのバリア層として機能する。
【０１０２】
また、窒素含有層１２１を接合層として用いるため、接合不良を抑制するには窒素含有層１２１の表面を平滑とすることが好ましい。具体的には、窒素含有層１２１の表面の平均面粗さ（Ｒａ）を０．５ｎｍ以下、自乗平均粗さ（Ｒｍｓ）を０．６０ｎｍ以下、より好ましくは、平均面粗さを０．２０ｎｍ以下、自乗平均粗さを０．２５ｎｍ以下となるように窒素含有層１２１を形成する。膜厚は、１０ｎｍ以上２００ｎｍ以下、好ましくは５０ｎｍ以上１００ｎｍ以下の範囲で設けることが好ましい。
【０１０３】
次に、単結晶半導体基板１００の表面とベース基板１２０の表面とを対向させて、酸化膜１３２の表面と窒素含有層１２１の表面とを接合させる（図２（Ｃ）参照）。
【０１０４】
ここでは、単結晶半導体基板１００とベース基板１２０を窒素含有層１２１と酸化膜１３２を介して密着させた後、単結晶半導体基板１００の一箇所に１〜５００Ｎ／ｃｍ２、好ましくは１〜２０Ｎ／ｃｍ２程度の圧力を加える。圧力を加えた部分から酸化膜１３２と窒素含有層１２１とが接合しはじめ、自発的に接合が形成され全面におよぶ。この接合工程は、ファンデルワールス力や水素結合が作用しており、加熱処理を伴わず、常温で行うことができるため、ベース基板１２０に、ガラス基板のように耐熱温度が低い基板を用いることができる。接合工程において、特に、接合表面が親水性であり、表面にＯＨ基等の親水基やＨ２Ｏ分子が存在すると水素結合が関与しやすくなり、接合が速やかに進む。このような現象は、接合表面が平滑であると、接合面同士の間隔が縮まりやすく、速やかに進行する。
【０１０５】
そのため、単結晶半導体基板１００とベース基板１２０との貼り合わせを行う前に、単結晶半導体基板１００上に形成された酸化膜１３２と、ベース基板１２０上に形成された窒素含有層１２１の表面処理を行うことが好ましい。
【０１０６】
表面処理としては、プラズマ処理、オゾン処理、メガソニック洗浄、２流体洗浄（純水、又は水素添加水等の機能水を窒素等のキャリアガスとともに吹き付ける方法）又はこれらの方法を組み合わせて行うことができる。特に、酸化膜１３２、窒素含有層１２１の少なくとも一方の表面にプラズマ処理を行った後に、オゾン処理、メガソニック洗浄、２流体洗浄等を行うことによって、酸化膜１３２、窒素含有層１２１表面の有機物等のゴミを除去し、表面を親水化することができる。その結果、酸化膜１３２と窒素含有層１２１の接合強度を向上させることができる。
【０１０７】
ここで、オゾン処理の一例を説明する。例えば、酸素を含む雰囲気下で紫外線（ＵＶ）を照射することにより、被処理体表面にオゾン処理を行うことができる。酸素を含む雰囲気下で紫外線を照射するオゾン処理は、ＵＶオゾン処理または紫外線オゾン処理などとも言われる。酸素を含む雰囲気下において、紫外線のうち２００ｎｍ未満の波長を含む光と２００ｎｍ以上の波長を含む光を照射することにより、オゾンを生成させるとともに、オゾンから一重項酸素を生成させることができる。紫外線のうち１８０ｎｍ未満の波長を含む光を照射することにより、オゾンを生成させるとともに、オゾンから一重項酸素を生成させることもできる。
【０１０８】
酸素を含む雰囲気下で、２００ｎｍ未満の波長を含む光および２００ｎｍ以上の波長を含む光を照射することにより起きる反応例を示す。
Ｏ２＋ｈν（λ１ｎｍ）→Ｏ（３Ｐ）＋Ｏ（３Ｐ）      ・・・      （１）
Ｏ（３Ｐ）＋Ｏ２→Ｏ３                              ・・・      （２）
Ｏ３＋ｈν（λ２ｎｍ）→Ｏ（１Ｄ）＋Ｏ２            ・・・      （３）
【０１０９】
上記反応式（１）において、酸素（Ｏ２）を含む雰囲気下で２００ｎｍ未満の波長（λ１ｎｍ）を含む光（ｈν）を照射することにより基底状態の酸素原子（Ｏ（３Ｐ））が生成する。次に、反応式（２）において、基底状態の酸素原子（Ｏ（３Ｐ））と酸素（Ｏ２）とが反応してオゾン（Ｏ３）が生成する。そして、反応式（３）において、生成されたオゾン（Ｏ３）を含む雰囲気下で２００ｎｍ以上の波長（λ２ｎｍ）を含む光が照射されることにより、励起状態の一重項酸素Ｏ（１Ｄ）が生成される。酸素を含む雰囲気下において、紫外線のうち２００ｎｍ未満の波長を含む光を照射することによりオゾンを生成させるとともに、２００ｎｍ以上の波長を含む光を照射することによりオゾンを分解して一重項酸素を生成する。上記のようなオゾン処理は、例えば、酸素を含む雰囲気下での低圧水銀ランプの照射（λ１＝１８５ｎｍ、λ２＝２５４ｎｍ）により行うことができる。
【０１１０】
また、酸素を含む雰囲気下で、１８０ｎｍ未満の波長を含む光を照射することにより起きる反応例を示す。
Ｏ２＋ｈν（λ３ｎｍ）→Ｏ（１Ｄ）＋Ｏ（３Ｐ）      ・・・      （４）
Ｏ（３Ｐ）＋Ｏ２→Ｏ３                              ・・・      （５）
Ｏ３＋ｈν（λ３ｎｍ）→Ｏ（１Ｄ）＋Ｏ２            ・・・      （６）
【０１１１】
上記反応式（４）において、酸素（Ｏ２）を含む雰囲気下で１８０ｎｍ未満の波長（λ３ｎｍ）を含む光を照射することにより、励起状態の一重項酸素Ｏ（１Ｄ）と基底状態の酸素原子（Ｏ（３Ｐ））が生成する。次に、反応式（５）において、基底状態の酸素原子（Ｏ（３Ｐ））と酸素（Ｏ２）とが反応してオゾン（Ｏ３）が生成する。反応式（６）において、生成されたオゾン（Ｏ３）を含む雰囲気下で１８０ｎｍ未満の波長（λ３ｎｍ）を含む光が照射されることにより、励起状態の一重項酸素と酸素が生成される。酸素を含む雰囲気下において、紫外線のうち１８０ｎｍ未満の波長を含む光を照射することによりオゾンを生成させるとともにオゾンまたは酸素を分解して一重項酸素を生成する。上記のようなオゾン処理は、例えば、酸素を含む雰囲気下でのＸｅエキシマＵＶランプの照射（λ３＝１７２ｎｍ）により行うことができる。
【０１１２】
２００ｎｍ未満の波長を含む光により被処理体表面に付着する有機物などの化学結合を切断し、オゾンまたはオゾンから生成された一重項酸素により被処理体表面に付着する有機物、または化学結合を切断した有機物などを酸化分解して除去することができる。上記のようなオゾン処理を行うことで、被処理体表面の親水性および清浄性を高めることができ、接合を良好に行うことができる。
【０１１３】
酸素を含む雰囲気下で紫外線を照射することによりオゾンが生成される。オゾンは、被処理体表面に付着する有機物の除去に効果を奏する。また、一重項酸素も、オゾンと同等またはそれ以上に、被処理体表面に付着する有機物の除去に効果を奏する。オゾン及び一重項酸素は、活性状態にある酸素の例であり、総称して活性酸素とも言われる。上記反応式等で説明したとおり、一重項酸素を生成する際にオゾンが生じる、またはオゾンから一重項酸素を生成する反応もあるため、ここでは一重項酸素が寄与する反応も含めて、便宜的にオゾン処理と称する。
【０１１４】
また、酸化膜１３２と窒素含有層１２１を接合させた後、接合強度を増加させるための熱処理を行うことが好ましい。この熱処理の温度は、脆化領域１０４に亀裂を発生させない温度とし、例えば、室温以上４００℃未満の温度範囲で処理する。また、この温度範囲で加熱しながら、酸化膜１３２と窒素含有層１２１を接合させてもよい。熱処理には、拡散炉、抵抗加熱炉などの加熱炉、ＲＴＡ（瞬間熱アニール、Ｒａｐｉｄ  Ｔｈｅｒｍａｌ  Ａｎｎｅａｌ）装置、マイクロ波加熱装置などを用いることができる。
【０１１５】
一般的に、酸化膜１３２と窒素含有層１２１を接合と同時又は接合させた後に熱処理を行うと、接合界面において脱水反応が進行し、接合界面同士が近づき、水素結合の強化や共有結合が形成されることにより接合が強化される。脱水反応を促進させるためには、脱水反応により接合界面に生じる水分を高温で熱処理を行うことにより除去する必要がある。つまり、接合後の熱処理温度が低い場合には、脱水反応で接合界面に生じた水分を効果的に除去できないため、脱水反応が進まず接合強度を十分に向上させることが難しい。
【０１１６】
一方で、酸化膜１３２として、塩素原子等を含有させた酸化膜を用いた場合、当該酸化膜１３２が水分を吸収し拡散させることができるため、接合後の熱処理を低温で行う場合であっても、脱水反応で接合界面に生じた水分を酸化膜１３２へ吸収、拡散させ脱水反応を効率良く促進させることができる。この場合、ベース基板１２０としてガラス等の耐熱性が低い基板を用いた場合であっても、酸化膜１３２と窒素含有層１２１の接合強度を十分に向上させることが可能となる。また、バイアス電圧を印加してプラズマ処理を行うことにより、酸化膜１３２の表面近傍にＯＨ基を形成するとともにマイクロポアを形成し、水分を効果的に吸収し拡散させ、低温であっても酸化膜１３２と窒素含有層１２１の接合強度を向上させることができる。
【０１１７】
次に、熱処理を行い脆化領域１０４にて分離することにより、ベース基板１２０上に、酸化膜１３２及び窒素含有層１２１を介して単結晶半導体層１２４を設ける（図２（Ｄ）参照）。
【０１１８】
加熱処理を行うことで、温度上昇によって脆化領域１０４に形成されている結晶欠陥には、添加された元素が析出し、内部の圧力が上昇する。圧力の上昇により、脆化領域１０４の結晶欠陥に体積変化が起こり、脆化領域１０４に亀裂が生じるので、脆化領域１０４に沿って単結晶半導体基板１００が分離する。酸化膜１３２はベース基板１２０に接合しているので、ベース基板１２０上には単結晶半導体基板１００から分離された単結晶半導体層１２４が形成される。また、ここでの熱処理の温度は、例えば４００℃以上で行い、ベース基板１２０の歪み点を越えない温度とする。
【０１１９】
この加熱処理には、拡散炉、抵抗加熱炉などの加熱炉、ＲＴＡ（瞬間熱アニール、Ｒａｐｉｄ  Ｔｈｅｒｍａｌ  Ａｎｎｅａｌ）装置、マイクロ波加熱装置などを用いることができる。例えば、抵抗加熱炉を用いる場合は、例えば２００℃で２時間加熱処理を行った後、続け様に６００℃で２時間の熱処理を行う。また、ＲＴＡ装置を用いる場合、加熱温度５５０℃以上７３０℃以下、処理時間０．５分以上６０分以内で行うことができる。
【０１２０】
なお、上述したベース基板１２０と酸化膜１３２との接合強度を増加させるための熱処理を行わず、図１（Ｄ）の熱処理を行うことにより、酸化膜１３２と窒素含有層１２１との接合強度の増加の熱処理工程と、脆化領域１０４における分離の熱処理工程を同時に行ってもよい。具体的には、抵抗加熱型縦型炉で６００℃で２時間の熱処理を行うことで、接合強度の増加と、イオン照射により生じた単結晶半導体基板１００中の欠陥の修復と、水素の脱離を兼ねさせることができる。
【０１２１】
以上の工程により、ベース基板１２０上に酸化膜１３２及び窒素含有層１２１を介して単結晶半導体層１２４が設けられたＳＯＩ基板を作製することができる。本実施の形態で示した作製方法を用いることによって、窒素含有層１２１を接合層として用いた場合であっても、ベース基板１２０と単結晶半導体層１２４との接合強度を向上させ、信頼性を向上させることができる。また、ベース基板１２０上に形成される単結晶半導体層１２４に一定の濃度の窒素、酸素、又は炭素が含まれているため、機械的強度を向上させるとともに、ベース基板１２０と単結晶半導体層１２４とが強固に密着したＳＯＩ基板を形成することができる。
【０１２２】
その後、上記実施の形態１で示したように、単結晶半導体層１２４にレーザー光を照射して当該単結晶半導体層１２４の結晶性を回復させると共に、窒素等の元素を単結晶半導体層１２４に固溶或いは添加させる。レーザー光の照射工程は、上記実施の形態で示した方法や装置を用いて行うことができる。なお、単結晶半導体層１２４中への窒素等の添加は、本実施形態で説明したように水素を添加するときに行っても、実施形態１で示したようにレーザー光照射時に行ってもよく、また、両工程において行ってもよい。
【０１２３】
なお、本実施の形態では、単結晶半導体基板１００上に酸化膜１３２を形成し、ベース基板１２０上に窒素含有層１２１を形成する場合を示したが、これに限られない。例えば、単結晶半導体基板１００上に酸化膜１３２と窒素含有層を順に積層させて形成し、酸化膜１３２上に形成された窒素含有層の表面とベース基板１２０との表面とを接合させてもよい。この場合、窒素含有層は脆化領域１０４の形成前に設けてもよいし、形成後に設けてもよい。なお、窒素含有層上に酸化膜（例えば、酸化シリコン）を形成し、当該酸化膜の表面とベース基板１２０の表面とを接合させても良い。
【０１２４】
また、ベース基板１２０から単結晶半導体層１２４へのナトリウム等の不純物の混入が問題とならない場合には、ベース基板１２０上に窒素含有層１２１を設けずに、単結晶半導体基板１００上に設けられた酸化膜１３２の表面とベース基板１２０の表面とを接合させてもよい。
【０１２５】
なお、本実施の形態で示した構成は、本明細書の他の実施の形態で示す構成と適宜組み合わせて行うことができる。
【０１２６】
（実施の形態３）
本実施の形態では、ベース基板上に設けられた単結晶半導体層にレーザー光を照射する装置（レーザー照射装置）に関して図３を参照して説明する。
【０１２７】
本実施の形態で示すレーザー照射装置は、レーザー光６００を発振するレーザー発振器６０２と、処理基板６０４を配置するステージ６０６とを有している（図３参照）。レーザー発振器６０２にはコントローラ６０８が接続されている。コントローラ６０８の制御により、レーザー発振器６０２から発振するレーザー光６００のエネルギーや、繰り返し周波数などを変化させることができる。また、ステージ６０６には、抵抗加熱装置などの加熱手段６１０が設けられており、処理基板６０４を加熱できる構成となっている。
【０１２８】
ステージ６０６はチャンバー６１２の内部に設けられている。ステージ６０６は上記チャンバーの内部で移動できるように設けられている。
【０１２９】
チャンバー６１２の壁の一部には、レーザー光６００を処理基板６０４に導くための窓６１６が設けられている。窓６１６は、石英などレーザー光６００に対する透過率の高い材料を用いて形成される。レーザー光６００の透過率をできるだけ高めるために、窓６１６を薄くすることが好ましい。
【０１３０】
チャンバー６１２内部の雰囲気を制御するため、チャンバー６１２には気体供給口６２０及び排気口６２２が設けられている。本実施の形態では、チャンバー６１２を窒素、酸素、又は炭素のいずれか一を含む雰囲気とする。その結果、レーザー照射工程において単結晶半導体層に窒素、酸素、又は炭素がとりこまれやすくなる。
【０１３１】
気体供給口６２０には、バルブを介して気体供給装置６２８が設けられている。気体供給装置６２８を１つ設ける構成としているが、複数の気体供給装置を設け、複数のガスを同時にチャンバー６１２内に供給する構成としてもよい。
【０１３２】
排気口６２２には、排気系が設けられている。具体的には、排気口６２２には、バルブを介してターボポンプ６３２とドライポンプ６３４が設けられている。また、バルブを介して排気口６２２とドライポンプ６３４が接続されており、ドライポンプによる粗引きが可能となっている。
【０１３３】
レーザー発振器６０２とステージ６０６の間には、レンズやミラーなどを含む光学系６４０が配置されている。光学系６４０はチャンバー６１２の外部に設けられている。レーザー発振器６０２からのレーザー光６００は、光学系６４０により、そのエネルギー分布が均一化され、かつその断面が線状、矩形状などの形状となるように成形される。光学系６４０を通過したレーザー光６００は、窓６１６を通りチャンバー６１２内部に入射し、ステージ６０６上の処理基板６０４に照射される。その際、ステージ６０６を移動させることにより、処理基板６０４の全面にレーザー光６００を照射することができる。また、レーザー発振器６０２や光学系６４０を移動させてもよい。また、処理基板６０４と、レーザー発振器６０２又は光学系６４０の双方を移動させてもよい。双方移動させる場合には、処理基板６０４と、レーザー発振器６０２又は光学系６４０とを異なる方向に移動させる（例えば、一方をＸ軸方向に移動させ、他方をＸ軸と９０°異なるＹ軸方向に移動させる）ことにより効率的にレーザー光を照射することができる。
【０１３４】
処理基板６０４にレーザー光６００を照射する際に、ステージ６０６の加熱装置により処理基板６０４をガラスの歪み点以下の温度で加熱してもよい。また、気体供給口６２０から窒素ガス、酸素ガス、又は炭素を構成元素の一つに含む気体等を適宜選択して供給することで、これらのガス雰囲気下でレーザー光６００の照射を行うことができる。
【０１３５】
本実施の形態においては、チャンバーを用いて、レーザー照射雰囲気における窒素、酸素、炭素濃度を調整する方法について説明した。本実施の形態に示すような構成を採用することで、例えば、処理基板６０４であるベース基板上に設けられた単結晶半導体層中の窒素の最低濃度を５×１０１５ａｔｏｍｓ／ｃｍ３以上、好ましくは、１×１０１６ａｔｏｍｓ／ｃｍ３以上、より好ましくは１×１０１７ａｔｏｍｓ／ｃｍ３以上とすることができる。または、単結晶半導体層中の酸素の最低濃度を２×１０１８ａｔｏｍｓ／ｃｍ３以上、好ましくは、３×１０１８ａｔｏｍｓ／ｃｍ３以上、より好ましくは５×１０１８ａｔｏｍｓ／ｃｍ３以上とすることができる。または、単結晶半導体層中に酸素濃度が２×１０１８ａｔｏｍｓ／ｃｍ３以上となる領域、好ましくは、５×１０１８ａｔｏｍｓ／ｃｍ３以上となる領域を形成することができる。または、単結晶半導体層中の炭素の最低濃度を１×１０１７ａｔｏｍｓ／ｃｍ３以上、好ましくは、５×１０１７ａｔｏｍｓ／ｃｍ３以上とすることができる。これにより、単結晶半導体層のボイドを減少させ、また、降伏応力を向上させることができる。
【０１３６】
なお、各元素の濃度が高くなりすぎるとかかる単結晶半導体層を用いたトランジスタの特性に好ましくない影響を与えうるため、単結晶半導体層中の窒素、酸素、炭素のそれぞれの上限の濃度としては、窒素濃度は、５×１０１９ａｔｏｍｓ／ｃｍ３以下、好ましくは、２×１０１９ａｔｏｍｓ／ｃｍ３以下、さらに好ましくは５×１０１８ａｔｏｍｓ／ｃｍ３以下、酸素濃度は、１×１０２０ａｔｏｍｓ／ｃｍ３以下、好ましくは、１×１０１９ａｔｏｍｓ／ｃｍ３以下、炭素濃度は、５×１０２０ａｔｏｍｓ／ｃｍ３以下、好ましくは、５×１０１９ａｔｏｍｓ／ｃｍ３以下となるように雰囲気中の各元素の濃度を調整するとよい。
【０１３７】
本実施形態において、処理基板６０４として、ベース基板上に設けられた単結晶半導体層上にさらに窒素、酸素又は炭素の少なくとも一を含む絶縁膜を設け、該絶縁膜上からレーザー光を照射するようにしてもよい。当該絶縁膜としては、例えば、窒化シリコン膜、酸化シリコン膜、窒化酸化シリコン膜（窒素＞酸素）、酸化窒化シリコン膜（酸素＞窒素）等を用いることができる。これらの絶縁膜には炭素が１×１０１７ａｔｏｍｓ／ｃｍ３以上１×１０２０ａｔｏｍｓ／ｃｍ３以下程度含まれていてもよい。当該絶縁膜を形成してからレーザー光を照射すると、再単結晶化した単結晶半導体層中の窒素、酸素、又は炭素の各濃度をより高くすることができる。レーザー光照射後にフッ酸やバッファードフッ酸を用いてこれらの絶縁膜を除去する事が出来る。
【０１３８】
なお、本実施の形態では、チャンバー６１２を用いて処理基板６０４にレーザー光を照射する例を示したが、チャンバーを用いずに大気雰囲気中で処理基板に窒素ガス、酸素ガス、又は炭素を構成元素の一つに含む気体を直接吹きつけながらレーザー光を照射する構成としてもよい。例えば、窒素ガスを吹き付けることにより、大気中の酸素及び吹き付ける窒素ガスの両方の元素を単結晶半導体層中に固溶させることができる。
【０１３９】
なお、本実施の形態で示した構成は、本明細書の他の実施の形態で示す構成と適宜組み合わせて行うことができる。
【０１４０】
（実施の形態４）
本実施の形態では、上記実施の形態で作製したＳＯＩ基板を用いて、半導体装置を作製する方法を説明する。
【０１４１】
まず、図４および図５を参照して、ｎチャネル型薄膜トランジスタ、およびｐチャネル型薄膜トランジスタを作製する方法を説明する。複数の薄膜トランジスタ（ＴＦＴ）を組み合わせることで、各種の半導体装置を形成することができる。
【０１４２】
本実施の形態では、ＳＯＩ基板として図２の工程を用いて作製したＳＯＩ基板を用いる場合について説明する。もちろん、上記実施の形態で示した他の方法で作製したＳＯＩ基板を用いることも可能である。
【０１４３】
図４（Ａ）は、図２を用いて説明した方法で作製されたＳＯＩ基板の断面図である。
【０１４４】
まず、エッチングにより、単結晶半導体層１２４を素子分離して、図４（Ｂ）に示すように半導体層２５１、２５２を形成する。半導体層２５１はｎチャネル型のＴＦＴを構成し、半導体層２５２はｐチャネル型のＴＦＴを構成する。
【０１４５】
図４（Ｃ）に示すように、半導体層２５１、２５２上に絶縁膜２５４を形成する。次に、絶縁膜２５４を介して半導体層２５１上にゲート電極２５５を形成し、半導体層２５２上にゲート電極２５６を形成する。
【０１４６】
なお、単結晶半導体層１２４のエッチングを行う前に、ＴＦＴのしきい値電圧を制御するために、ホウ素、アルミニウム、ガリウムなどのアクセプタとなる不純物元素、またはリン、ヒ素などのドナーとなる不純物元素を単結晶半導体層１２４に添加することが好ましい。例えば、ｎチャネル型ＴＦＴが形成される領域にアクセプタとなる不純物元素を添加し、ｐチャネル型ＴＦＴが形成される領域にドナーとなる不純物元素を添加する。
【０１４７】
次に、図４（Ｄ）に示すように半導体層２５１にｎ型の低濃度不純物領域２５７を形成し、半導体層２５２にｐ型の高濃度不純物領域２５９を形成する。具体的には、まず、半導体層２５１にｎ型の低濃度不純物領域２５７を形成する。このため、ｐチャネル型ＴＦＴとなる半導体層２５２をレジストでマスクし、不純物元素を半導体層２５１に添加する。不純物元素としてリンまたはヒ素を添加すればよい。イオンドーピング法またはイオン注入法により不純物元素を添加することにより、ゲート電極２５５がマスクとなり、半導体層２５１に自己整合的にｎ型の低濃度不純物領域２５７が形成される。半導体層２５１のゲート電極２５５と重なる領域はチャネル形成領域２５８となる。
【０１４８】
次に、半導体層２５２を覆うマスクを除去した後、ｎチャネル型ＴＦＴとなる半導体層２５１をレジストマスクで覆う。次に、イオンドーピング法またはイオン注入法により不純物元素を半導体層２５２に添加する。不純物元素として、ボロンを添加することができる。不純物元素の添加工程では、ゲート電極２５６がマスクとして機能して、半導体層２５２にｐ型の高濃度不純物領域２５９が自己整合的に形成される。ｐ型の高濃度不純物領域２５９はソース領域またはドレイン領域として機能する。半導体層２５２のゲート電極２５６と重なる領域はチャネル形成領域２６０となる。ここでは、ｎ型の低濃度不純物領域２５７を形成した後、ｐ型の高濃度不純物領域２５９を形成する方法を説明したが、先にｐ型の高濃度不純物領域２５９を形成することもできる。
【０１４９】
次に、半導体層２５１を覆うレジストを除去した後、プラズマＣＶＤ法等によって窒化シリコン等の窒素化合物や酸化シリコン等の酸化物からなる単層構造または積層構造の絶縁膜を形成する。この絶縁膜を垂直方向の異方性エッチングすることで、図５（Ａ）に示すように、ゲート電極２５５、２５６の側面に接するサイドウォール絶縁膜２６１、２６２を形成する。この異方性エッチングにより、絶縁膜２５４もエッチングされる。
【０１５０】
次に、図５（Ｂ）に示すように、半導体層２５２をレジスト２６５で覆う。半導体層２５１にソース領域またはドレイン領域として機能する高濃度不純物領域を形成するため、イオン注入法またはイオンドーピング法により、半導体層２５１に高ドーズ量で不純物元素を添加する。ゲート電極２５５およびサイドウォール絶縁膜２６１がマスクとなり、ｎ型の高濃度不純物領域２６７が形成される。次に、不純物元素の活性化のための加熱処理を行う。
【０１５１】
活性化の加熱処理の後、図５（Ｃ）に示すように、水素を含んだ絶縁膜２６８を形成する。絶縁膜２６８を形成後、３５０℃以上４５０℃以下の温度による加熱処理を行い、絶縁膜２６８中に含まれる水素を半導体層２５１、２５２中に拡散させる。絶縁膜２６８は、プロセス温度が３５０℃以下のプラズマＣＶＤ法により窒化シリコンまたは窒化酸化シリコンを堆積することで形成できる。半導体層２５１、２５２に水素を供給することで、半導体層２５１、２５２中および絶縁膜２５４との界面での捕獲中心となるような欠陥を効果的に補償することができる。
【０１５２】
その後、層間絶縁膜２６９を形成する。層間絶縁膜２６９は、酸化シリコン膜、ＢＰＳＧ（Ｂｏｒｏｎ  Ｐｈｏｓｐｈｏｒｕｓ  Ｓｉｌｉｃｏｎ  Ｇｌａｓｓ）膜などの無機材料でなる絶縁膜、または、ポリイミド、アクリルなどの有機樹脂膜から選ばれた単層構造の膜、積層構造の膜で形成することができる。層間絶縁膜２６９にコンタクトホールを形成した後、図５（Ｃ）に示すように配線２７０を形成する。配線２７０の形成には、例えば、アルミニウム膜またはアルミニウム合金膜などの低抵抗金属膜をバリアメタル膜で挟んだ３層構造の導電膜で形成することができる。バリアメタル膜は、モリブデン、クロム、チタンなどの金属膜で形成することができる。
【０１５３】
以上の工程により、ｎチャネル型ＴＦＴとｐチャネル型ＴＦＴを有する半導体装置を作製することができる。ＳＯＩ基板の作製過程で、チャネル形成領域を構成する半導体層の酸素濃度を低減させているので、オフ電流が小さく、しきい値電圧の変動が抑制されたＴＦＴを作製することができる。
【０１５４】
図４及び図５を参照してＴＦＴの作製方法を説明したが、ＴＦＴの他、容量、抵抗などＴＦＴと共に各種の半導体素子を形成することで、高付加価値の半導体装置を作製することができる。以下、図面を参照しながら半導体装置の具体的な態様を説明する。
【０１５５】
まず、半導体装置の一例として、マイクロプロセッサについて説明する。図６はマイクロプロセッサ５００の構成例を示すブロック図である。
【０１５６】
マイクロプロセッサ５００は、演算回路５０１（Ａｒｉｔｈｍｅｔｉｃ  ｌｏｇｉｃ  ｕｎｉｔ。ＡＬＵともいう。）、演算回路制御部５０２（ＡＬＵ  Ｃｏｎｔｒｏｌｌｅｒ）、命令解析部５０３（Ｉｎｓｔｒｕｃｔｉｏｎ  Ｄｅｃｏｄｅｒ）、割り込み制御部５０４（Ｉｎｔｅｒｒｕｐｔ  Ｃｏｎｔｒｏｌｌｅｒ）、タイミング制御部５０５（Ｔｉｍｉｎｇ  Ｃｏｎｔｒｏｌｌｅｒ）、レジスタ５０６（Ｒｅｇｉｓｔｅｒ）、レジスタ制御部５０７（Ｒｅｇｉｓｔｅｒ  Ｃｏｎｔｒｏｌｌｅｒ）、バスインターフェース５０８（Ｂｕｓ  Ｉ／Ｆ）、読み出し専用メモリ５０９、およびメモリインターフェース５１０を有している。
【０１５７】
バスインターフェース５０８を介してマイクロプロセッサ５００に入力された命令は、命令解析部５０３に入力され、デコードされた後、演算回路制御部５０２、割り込み制御部５０４、レジスタ制御部５０７、タイミング制御部５０５に入力される。演算回路制御部５０２、割り込み制御部５０４、レジスタ制御部５０７、タイミング制御部５０５は、デコードされた命令に基づき様々な制御を行う。
【０１５８】
演算回路制御部５０２は、演算回路５０１の動作を制御するための信号を生成する。また、割り込み制御部５０４は、マイクロプロセッサ５００のプログラム実行中に、外部の入出力装置や周辺回路からの割り込み要求を処理する回路であり、割り込み制御部５０４は、割り込み要求の優先度やマスク状態を判断して、割り込み要求を処理する。レジスタ制御部５０７は、レジスタ５０６のアドレスを生成し、マイクロプロセッサ５００の状態に応じてレジスタ５０６の読み出しや書き込みを行う。タイミング制御部５０５は、演算回路５０１、演算回路制御部５０２、命令解析部５０３、割り込み制御部５０４、およびレジスタ制御部５０７の動作のタイミングを制御する信号を生成する。例えば、タイミング制御部５０５は、基準クロック信号ＣＬＫ１を元に、内部クロック信号ＣＬＫ２を生成する内部クロック生成部を備えている。図６に示すように、内部クロック信号ＣＬＫ２は他の回路に入力される。
【０１５９】
次に、非接触でデータの送受信を行う機能、および演算機能を備えた半導体装置の一例を説明する。図７は、このような半導体装置の構成例を示すブロック図である。図７に示す半導体装置は、無線通信により外部装置と信号の送受信を行って動作するコンピュータ（以下、「ＲＦＣＰＵ」という）と呼ぶことができる。
【０１６０】
図７に示すように、ＲＦＣＰＵ５１１は、アナログ回路部５１２とデジタル回路部５１３を有している。アナログ回路部５１２として、共振容量を有する共振回路５１４、整流回路５１５、定電圧回路５１６、リセット回路５１７、発振回路５１８、復調回路５１９と、変調回路５２０を有している。デジタル回路部５１３は、ＲＦインターフェース５２１、制御レジスタ５２２、クロックコントローラ５２３、インターフェース５２４、中央処理ユニット５２５、ランダムアクセスメモリ５２６、読み出し専用メモリ５２７を有している。
【０１６１】
ＲＦＣＰＵ５１１の動作の概要は以下の通りである。アンテナ５２８が受信した信号は共振回路５１４により誘導起電力を生じる。誘導起電力は、整流回路５１５を経て容量部５２９に充電される。この容量部５２９はセラミックコンデンサーや電気二重層コンデンサーなどのキャパシタで形成されていることが好ましい。容量部５２９は、ＲＦＣＰＵ５１１を構成する基板に集積されている必要はなく、他の部品としてＲＦＣＰＵ５１１に組み込むこともできる。
【０１６２】
リセット回路５１７は、デジタル回路部５１３をリセットし初期化する信号を生成する。例えば、電源電圧の上昇に遅延して立ち上がる信号をリセット信号として生成する。発振回路５１８は、定電圧回路５１６により生成される制御信号に応じて、クロック信号の周波数とデューティー比を変更する。復調回路５１９は、受信信号を復調する回路であり、変調回路５２０は、送信するデータを変調する回路である。
【０１６３】
例えば、復調回路５１９はローパスフィルタで形成され、振幅変調（ＡＳＫ）方式の受信信号を、その振幅の変動をもとに、二値化する。また、送信データを振幅変調（ＡＳＫ）方式の送信信号の振幅を変動させて送信するため、変調回路５２０は、共振回路５１４の共振点を変化させることで通信信号の振幅を変化させている。
【０１６４】
クロックコントローラ５２３は、電源電圧または中央処理ユニット５２５における消費電流に応じてクロック信号の周波数とデューティー比を変更するための制御信号を生成している。電源電圧の監視は電源管理回路５３０が行っている。
【０１６５】
アンテナ５２８からＲＦＣＰＵ５１１に入力された信号は復調回路５１９で復調された後、ＲＦインターフェース５２１で制御コマンドやデータなどに分解される。制御コマンドは制御レジスタ５２２に格納される。制御コマンドには、読み出し専用メモリ５２７に記憶されているデータの読み出し、ランダムアクセスメモリ５２６へのデータの書き込み、中央処理ユニット５２５への演算命令などが含まれている。
【０１６６】
中央処理ユニット５２５は、インターフェース５２４を介して読み出し専用メモリ５２７、ランダムアクセスメモリ５２６、制御レジスタ５２２にアクセスする。インターフェース５２４は、中央処理ユニット５２５が要求するアドレスより、読み出し専用メモリ５２７、ランダムアクセスメモリ５２６、制御レジスタ５２２のいずれかに対するアクセス信号を生成する機能を有している。
【０１６７】
中央処理ユニット５２５の演算方式は、読み出し専用メモリ５２７にＯＳ（オペレーティングシステム）を記憶させておき、起動とともにプログラムを読み出し実行する方式を採用することができる。また、専用回路で演算回路を構成して、演算処理をハードウェア的に処理する方式を採用することもできる。ハードウェアとソフトウェアを併用する方式では、専用の演算回路で一部の演算処理を行い、プログラムを使って、残りの演算を中央処理ユニット５２５が処理する方式を適用できる。
【０１６８】
次に、図８、図９を用いて、表示装置について説明する。
【０１６９】
図８は液晶表示装置を説明するための図面である。図８（Ａ）は液晶表示装置の画素の平面図であり、図８（Ｂ）は、Ｊ−Ｋ切断線による図８（Ａ）の断面図である。
【０１７０】
図８（Ａ）に示すように、画素は、単結晶半導体層３２０、単結晶半導体層３２０と交差している走査線３２２、走査線３２２と交差している信号線３２３、画素電極３２４、画素電極３２４と単結晶半導体層３２０を電気的に接続する電極３２８を有する。単結晶半導体層３２０は、ベース基板１２０上に設けられた単結晶半導体層から形成された層であり、画素のＴＦＴ３２５を構成する。
【０１７１】
ＳＯＩ基板には上記実施の形態で示したＳＯＩ基板が用いられている。図８（Ｂ）に示すように、ベース基板１２０上に、酸化膜１３２及び窒素含有層１２１を介して単結晶半導体層３２０が積層されている。ベース基板１２０としては、ガラス基板を用いることができる。ＴＦＴ３２５の単結晶半導体層３２０は、ＳＯＩ基板の単結晶半導体層をエッチングにより素子分離して形成された膜である。単結晶半導体層３２０には、チャネル形成領域３４０、不純物元素が添加されたｎ型の高濃度不純物領域３４１が形成されている。ＴＦＴ３２５のゲート電極は走査線３２２に含まれ、ソース電極およびドレイン電極の一方は信号線３２３に含まれている。
【０１７２】
層間絶縁膜３２７上には、信号線３２３、画素電極３２４および電極３２８が設けられている。層間絶縁膜３２７上には、柱状スペーサ３２９が形成されている。信号線３２３、画素電極３２４、電極３２８および柱状スペーサ３２９を覆って配向膜３３０が形成されている。対向基板３３２には、対向電極３３３、対向電極を覆う配向膜３３４が形成されている。柱状スペーサ３２９は、ベース基板１２０と対向基板３３２の隙間を維持するために形成される。柱状スペーサ３２９によって形成される隙間に液晶層３３５が形成されている。信号線３２３および電極３２８と高濃度不純物領域３４１との接続部は、コンタクトホールの形成によって層間絶縁膜３２７に段差が生じるので、この接続部では液晶層３３５の液晶の配向が乱れやすい。そのため、この段差部に柱状スペーサ３２９を形成して、液晶の配向の乱れを防ぐ。
【０１７３】
次に、エレクトロルミネセンス表示装置（以下、ＥＬ表示装置という。）について図９を参照して説明する。図９（Ａ）はＥＬ表示装置の画素の平面図であり、図９（Ｂ）は、Ｊ−Ｋ切断線による図９（Ａ）の断面図である。
【０１７４】
図９（Ａ）に示すように、画素は、ＴＦＴでなる選択用トランジスタ４０１、表示制御用トランジスタ４０２、走査線４０５、信号線４０６、および電流供給線４０７、画素電極４０８を含む。エレクトロルミネセンス材料を含んで形成される層（ＥＬ層）が一対の電極間に挟んだ構造の発光素子が各画素に設けられている。発光素子の一方の電極が画素電極４０８である。また、半導体層４０３は、選択用トランジスタ４０１のチャネル形成領域、ソース領域およびドレイン領域が形成されている。半導体層４０４は、表示制御用トランジスタ４０２のチャネル形成領域、ソース領域およびドレイン領域が形成されている。半導体層４０３、４０４は、ベース基板上に設けられた単結晶半導体層１２４から形成された層である。
【０１７５】
選択用トランジスタ４０１において、ゲート電極は走査線４０５に含まれ、ソース電極またはドレイン電極の一方は信号線４０６に含まれ、他方は電極４１１として形成されている。表示制御用トランジスタ４０２は、ゲート電極４１２が電極４１１と電気的に接続され、ソース電極またはドレイン電極の一方は、画素電極４０８に電気的に接続される電極４１３として形成され、他方は、電流供給線４０７に含まれている。
【０１７６】
表示制御用トランジスタ４０２はｐチャネル型のＴＦＴである。図９（Ｂ）に示すように、半導体層４０４には、チャネル形成領域４５１、およびｐ型の高濃度不純物領域４５２が形成されている。なお、ＳＯＩ基板は、実施の形態で作製したＳＯＩ基板が用いられている。
【０１７７】
表示制御用トランジスタ４０２のゲート電極４１２を覆って、層間絶縁膜４２７が形成されている。層間絶縁膜４２７上に、信号線４０６、電流供給線４０７、電極４１１、４１３などが形成されている。また、層間絶縁膜４２７上には、電極４１３に電気的に接続されている画素電極４０８が形成されている。画素電極４０８は周辺部が絶縁性の隔壁層４２８で囲まれている。画素電極４０８上にはＥＬ層４２９が形成され、ＥＬ層４２９上には対向電極４３０が形成されている。補強板として対向基板４３１が設けられており、対向基板４３１は樹脂層４３２によりベース基板１２０に固定されている。
【０１７８】
ＥＬ表示装置の階調の制御は、発光素子の輝度を電流で制御する電流駆動方式と、電圧でその輝度を制御する電圧駆動方式とがあるが、電流駆動方式は、画素ごとでトランジスタの特性値の差が大きい場合、採用することは困難であり、そのためには特性のばらつきを補正する補正回路が必要になる。ＳＯＩ基板の作製工程を含む製造方法でＥＬ表示装置を作製することで、選択用トランジスタ４０１および表示制御用トランジスタ４０２は画素ごとに特性のばらつきがなくなるため、電流駆動方式を採用することができる。
【０１７９】
つまり、ＳＯＩ基板を用いることで、様々な電子機器を作製することができる。電子機器としては、ビデオカメラ、デジタルカメラ、ナビゲーションシステム、音響再生装置（カーオーディオ、オーディオコンポなど）、コンピュータ、ゲーム機器、携帯情報端末（モバイルコンピュータ、携帯電話、携帯型ゲーム機または電子書籍など）、記録媒体を備えた画像再生装置（具体的にはＤＶＤ（ｄｉｇｉｔａｌ  ｖｅｒｓａｔｉｌｅ  ｄｉｓｃ）などの記録媒体に記憶された音声データを再生し、かつ記憶された画像データを表示しうる表示装置を備えた装置などが含まれる。それらの一例を図１０に示す。
【０１８０】
図１０は、明細書に開示した発明の一態様を適用した携帯電話の一例であり、図１０（Ａ）が正面図、図１０（Ｂ）が背面図、図１０（Ｃ）が２つの筐体をスライドさせたときの正面図である。携帯電話７００は、筐体７０１及び筐体７０２二つの筐体で構成されている。携帯電話７００は、携帯電話と携帯情報端末の双方の機能を備えており、コンピュータを内蔵し、音声通話以外にも様々なデータ処理が可能な所謂スマートフォンである。
【０１８１】
携帯電話７００は、筐体７０１及び筐体７０２で構成されている。筐体７０１においては、表示部７０３、スピーカ７０４、マイクロフォン７０５、操作キー７０６、ポインティングデバイス７０７、表面カメラ用レンズ７０８、外部接続端子ジャック７０９及びイヤホン端子７１０等を備え、筐体７０２においては、キーボード７１１、外部メモリスロット７１２、裏面カメラ７１３、ライト７１４等により構成されている。また、アンテナは筐体７０１に内蔵されている。
【０１８２】
また、携帯電話７００には、上記の構成に加えて、非接触型ＩＣチップ、小型記録装置等を内蔵していてもよい。
【０１８３】
重なり合った筐体７０１と筐体７０２（図１０（Ａ）に示す）は、スライドさせることが可能であり、スライドさせることで図１０（Ｃ）のように展開する。表示部７０３には、実施の形態２及び実施の形態３で説明した表示装置の作製方法を適用した表示パネル又は表示装置を組み込むことが可能である。表示部７０３と表面カメラ用レンズ７０８を同一の面に備えているため、テレビ電話としての使用が可能である。また、表示部７０３をファインダーとして用いることで、裏面カメラ７１３及びライト７１４で静止画及び動画の撮影が可能である。
【０１８４】
スピーカ７０４及びマイクロフォン７０５を用いることで、携帯電話７００は、音声記録装置（録音装置）又は音声再生装置として使用することができる。また、操作キー７０６により、電話の発着信操作、電子メール等の簡単な情報入力操作、表示部に表示する画面のスクロール操作、表示部に表示する情報の選択等を行うカーソルの移動操作等が可能である。
【０１８５】
また、書類の作成、携帯情報端末としての使用等、取り扱う情報が多い場合は、キーボード７１１を用いると便利である。更に、重なり合った筐体７０１と筐体７０２（図１０（Ａ））をスライドさせることで、図１０（Ｃ）のように展開させることができる。携帯情報端末として使用する場合には、キーボード７１１及びポインティングデバイス７０７を用いて、円滑な操作でカーソルの操作が可能である。外部接続端子ジャック７０９はＡＣアダプタ及びＵＳＢケーブル等の各種ケーブルと接続可能であり、充電及びパーソナルコンピュータ等とのデータ通信が可能である。また、外部メモリスロット７１２に記録媒体を挿入し、より大量のデータ保存及び移動が可能になる。
【０１８６】
筐体７０２の裏面（図１０（Ｂ））には、裏面カメラ７１３及びライト７１４を備え、表示部７０３をファインダーとして静止画及び動画の撮影が可能である。
【０１８７】
また、上記の機能構成に加えて、赤外線通信機能、ＵＳＢポート、テレビワンセグ受信機能、非接触ＩＣチップ又はイヤホンジャック等を備えたものであってもよい。
【０１８８】
図１０において説明した各種電子機器は、上述したトランジスタ及び表示装置の作製方法を適用して作製することができる。
【０１８９】
なお、本実施の形態で示した構成は、本明細書の他の実施の形態で示す構成と適宜組み合わせて行うことができる。
【実施例１】
【０１９０】
本実施例では、実施形態１で用いることができる単結晶半導体層中の窒素及び酸素濃度の測定結果の一例を図１１（Ａ）、（Ｂ）に示す。詳細には図１１は、ベース基板上に酸化シリコン膜を介して単結晶シリコン層を設けたＳＯＩ基板のレーザー照射した場合とレーザー未照射の場合の深さ方向における窒素及び酸素の濃度分布を表している。図１１（Ａ）は窒素濃度分布を示し、図１１（Ｂ）は酸素濃度分布を示す。
【０１９１】
単結晶シリコン層の膜厚は約１３０ｎｍとし、測定にはＳＩＭＳ装置（アルバック・ファイ株式会社製（ＰＨＩ  ＡＤＥＰＴ１０１０））を用いた。一次イオン種にＣｓ＋、加速電圧を５．０ｋＶ、検出領域を１４０μｍ×１４０μｍ、スパッタレートを０．３ｎｍ／ｓｅｃとし、表面のチャージアップ補正として電子線照射をして測定を行った。
【０１９２】
レーザー光照射は以下の様に行った。
【０１９３】
ベース基板を支持するステージは室温とし、窒素ガスを吹き付けながら、レーザー照射条件としてレーザー発振器（ラムダフィジック株式会社  ＬＡＭＢＤＡ  ＳＴＥＥＬ  ６７０）から発振される発振周波数３０Ｈｚ、パルス幅２２±５ｎｓｅｃ、エネルギー密度６９７ｍＪ／ｃｍ２、波長３０８ｎｍのＸｅＣｌエキシマレーザーを用い、試料に対する走査速度を１ｍｍ／ｓｅｃとし、試料の一箇所への照射回数を１０回とした。
【０１９４】
ＳＩＭＳ分析によって検出された各元素の濃度は、単結晶シリコン層の表面からおよそ１０ｎｍまでの範囲は、単結晶シリコン層表面の凹凸形状やノックオン効果、または雰囲気中の残留ガス成分の影響により、酸素及び窒素濃度が高く検出されていると予想され、正確な層中の濃度を表していない可能性がある。また、およそ１２０ｎｍ〜１４０ｎｍの範囲では、単結晶シリコン層の下に設けられた酸化シリコン膜と完全に切り分けられず、酸化シリコン膜の成分濃度をも検出している可能性がある。
【０１９５】
図１１（Ａ）、（Ｂ）の２０ｎｍ〜７０ｎｍの範囲の深さにおいて、レーザー光未照射の試料では、窒素濃度はおよそ３×１０１６ａｔｏｍｓ／ｃｍ３〜３×１０１７ａｔｏｍｓ／ｃｍ３の範囲、酸素濃度はおよそ２×１０１８ａｔｏｍｓ／ｃｍ３〜１×１０１９ａｔｏｍｓ／ｃｍ３の範囲であるのに対し、窒素ガスを吹き付けながらレーザー照射した場合には、窒素濃度が膜厚方向においておよそ２×１０１７ａｔｏｍｓ／ｃｍ３、酸素濃度が膜厚方向においておよそ５×１０１８ａｔｏｍｓ／ｃｍ３〜１×１０１９ａｔｏｍｓ／ｃｍ３の範囲で一定した濃度の値となっている。
【０１９６】
単結晶シリコン層の深さ方向において高濃度に窒素原子及び酸素が含まれることにより、窒素原子及び酸素原子が転位に固着し、転位が不動化するため、単結晶シリコン層全体における降伏応力を高めることができる。転位への固着はレーザー光照射から冷却の過程に於いてのみでなく、その後のデバイス製造工程に於ける熱処理工程に於いても生じる。また、窒素原子は、単結晶半導体層中のボイドの形態変化を抑制し、またボイドのサイズを縮小させることができる。図１１では、大気中で窒素ガスの吹きつけを行っているため窒素の他に大気中の酸素が単結晶シリコン層中に取り込まれている。そのため、図１１（Ｂ）に示すように酸素濃度も上昇している。
【０１９７】
なお、レーザー未照射の試料においても単結晶シリコン基板に水素をドープにより添加して脆化領域を形成する際に窒素及び酸素を添加しているので、１×１０１６ａｔｏｍｓ／ｃｍ３以上の濃度の窒素、２×１０１８ａｔｏｍｓ／ｃｍ３以上の濃度の酸素が単結晶シリコン層中に取り込まれ、十分な機械的強度が得られている。
【０１９８】
図１１では、単結晶シリコン層を用いた例を示したが、他の単結晶半導体薄膜でも同様の現象が望める。よって、レーザー光照射により単結晶半導体層中の窒素濃度及び酸素濃度を均一にしつつ、かつ、高めることができるため、単結晶半導体層の結晶性を回復するとともに機械的強度を向上させることができる。
【実施例２】
【０１９９】
実施例１では、単結晶シリコン層の表面に直接レーザー光を照射した例を示した。本実施例では、単結晶シリコン層上に酸化窒化シリコン膜を設けたときの窒素濃度の測定結果の一例を図１２に示す。詳細には図１２は、ベース基板上に酸化シリコン膜を介して単結晶シリコン層を設け、さらに単結晶シリコン層上に酸化窒化シリコン膜を設けたＳＯＩ基板のレーザー照射した場合とレーザー未照射の場合の深さ方向における窒素濃度分布を表している。
【０２００】
測定にはＳＩＭＳ装置（アルバック・ファイ株式会社製（ＰＨＩ  ＡＤＥＰＴ１０１０））を用いた。一次イオン種にＣｓ＋、加速電圧を５．０ｋＶ、検出領域を６０μｍ×７７μｍ、スパッタレートを０．４ｎｍ／ｓｅｃとし、表面のチャージアップ補正として電子線照射をして測定を行った。単結晶シリコン層の膜厚は、約１３０ｎｍであり、酸化窒化シリコン膜の膜厚は、約２８０ｎｍとした。
【０２０１】
レーザー光照射は以下の様に行った。
【０２０２】
ベース基板を支持するステージは室温とし、窒素ガスを吹き付けながら、レーザー照射条件としてレーザー発振器（ラムダフィジック株式会社  ＬＡＭＢＤＡ  ＳＴＥＥＬ  ６７０）から発振される発振周波数３０Ｈｚ、パルス幅２２±５ｎｓｅｃ、エネルギー密度６８９．４ｍＪ／ｃｍ２、波長３０８ｎｍのＸｅＣｌエキシマレーザーを用い、試料の一箇所への照射回数を１０回とした。
【０２０３】
レーザー未照射の試料では、単結晶シリコン層中の窒素濃度は１×１０１６ａｔｏｍｓ／ｃｍ３以上であり、レーザー照射した試料では、単結晶シリコン層中の窒素濃度は１×１０１８ａｔｏｍｓ／ｃｍ３以上であった。酸化窒化シリコン膜を形成してから単結晶シリコン層にレーザー照射を行うことにより、単結晶シリコン層の表面が溶融する際に酸化窒化シリコン膜中の窒素が単結晶シリコン層中に固溶あるいは添加されるため、単結晶シリコン層中の窒素濃度は１×１０１８ａｔｏｍｓ／ｃｍ３以上と高いものを得ることができた。なお、レーザー未照射の試料においても単結晶シリコン基板に水素を添加して脆化領域を形成する際に窒素を添加しているので、１×１０１６ａｔｏｍｓ／ｃｍ３以上の濃度の窒素が単結晶シリコン層中に取り込まれ、十分な機械的強度が得られている。
【０２０４】
図１２では、単結晶シリコン層を用いた例を示したが、他の単結晶半導体薄膜でも同様の現象が望める。よって、レーザー光照射により単結晶半導体層中の窒素濃度を均一にしつつ、かつ、高めることができるため、単結晶半導体層の結晶性を回復するとともに機械的強度を向上させることができる。
【実施例３】
【０２０５】
本実施例では、熱酸化法により酸化シリコン膜を形成した単結晶シリコン基板に水素を添加すると同時に窒素、酸素、及び炭素を単結晶シリコン基板に添加した例について説明する。単結晶シリコン基板中の水素、窒素、酸素、及び炭素濃度を測定した結果を図１３（Ａ）、（Ｂ）に示す。
【０２０６】
図１３（Ａ）、（Ｂ）の水素の測定には、ＳＩＭＳ装置（アルバック・ファイ株式会社製（Ｐｈｙｓｉｃａｌ  Ｅｌｅｃｔｒｏｎｉｃｓ  ＰＨＩ    ６６５０））を用いた。一次イオン種にＣｓ＋、加速電圧を５．０ｋＶ、検出領域を６０μｍ×７７μｍ、スパッタレートを０．９ｎｍ／ｓｅｃとし、表面のチャージアップ補正として電子線照射をして測定を行った。
【０２０７】
また、窒素、酸素、炭素の測定には、ＳＩＭＳ装置（アルバック・ファイ株式会社製（ＰＨＩ  ＡＤＥＰＴ１０１０））を用いた。一次イオン種にＣｓ＋、加速電圧を５．０ｋＶ、検出領域を９０μｍ×９０μｍ、スパッタレートを０．５ｎｍ／ｓｅｃとし、表面のチャージアップ補正として電子線照射をして測定を行った。単結晶シリコン基板上の酸化シリコン膜の膜厚は、約１００ｎｍである。ここで注意すべきは、図１３は単結晶シリコン基板上の酸化シリコンの成分検出の影響をできるだけ避けるため、単結晶シリコン基板の裏面から測定を行っている点である。単結晶シリコン基板を所定の厚さまで研磨した後、単結晶シリコン基板の裏面から測定を行い、酸化シリコン膜と単結晶シリコン基板との境界を越えたところで測定を終了した。そのため、図１３では深さ０〜４０ｎｍの領域に酸化シリコンが存在する。
【０２０８】
図１３（Ａ）、（Ｂ）は、ドーピング条件が異なる。図１３（Ａ）は、水素を２４ｓｃｃｍ導入し、ＲＦ放電によって生成したプラズマからイオンを引き出して加速電圧を４０ｋＶとし、図１３（Ｂ）は、水素を５０ｓｃｃｍ導入し、フィラメント放電によって生成したプラズマからイオンを引き出して加速電圧は５０ｋＶを採用した。
【０２０９】
図１３（Ａ）では、およそ１２０ｎｍの深さまで、酸化シリコン膜と単結晶シリコン基板との境界から単結晶シリコン基板の深さ方向になだらかな傾斜をもって窒素、酸素、炭素が添加されているのが分かる。水素濃度のピークはおよそ１５０ｎｍ辺りであり、後に、単結晶シリコン基板から剥離されて薄膜の単結晶シリコン層となる領域に高濃度に窒素、酸素、及び炭素を添加することができた。
【０２１０】
図１３（Ｂ）では、およそ１８０ｎｍの深さまで、酸化シリコン膜と単結晶シリコン基板との境界から単結晶シリコン基板の深さ方向になだらかな傾斜をもって窒素、酸素、炭素が添加されているのが分かる。水素濃度のピークはおよそ１５０ｎｍ辺りと変わらず、後に、単結晶シリコン基板から剥離されて薄膜の単結晶シリコン層となる領域に図１３（Ａ）よりも高濃度に窒素、酸素、及び炭素を添加することができた。
【符号の説明】
【０２１１】
１００    単結晶半導体基板
１０２    絶縁層
１０３    イオン
１０４    脆化領域
１２０    ベース基板
１２１    窒素含有層
１２４    単結晶半導体層
１３０    レーザー光
１３２    酸化膜
２５１    半導体層
２５２    半導体層
２５４    絶縁膜
２５５    ゲート電極
２５６    ゲート電極
２５７    低濃度不純物領域
２５８    チャネル形成領域
２５９    高濃度不純物領域
２６０    チャネル形成領域
２６１    サイドウォール絶縁膜
２６５    レジスト
２６７    高濃度不純物領域
２６８    絶縁膜
２６９    層間絶縁膜
２７０    配線
３２０    単結晶半導体層
３２２    走査線
３２３    信号線
３２４    画素電極
３２５    ＴＦＴ
３２７    層間絶縁膜
３２８    電極
３２９    柱状スペーサ
３３０    配向膜
３３２    対向基板
３３３    対向電極
３３４    配向膜
３３５    液晶層
３４０    チャネル形成領域
３４１    高濃度不純物領域
４０１    選択用トランジスタ
４０２    表示制御用トランジスタ
４０３    半導体層
４０４    半導体層
４０５    走査線
４０６    信号線
４０７    電流供給線
４０８    画素電極
４１０    電極
４１１    電極
４１２    ゲート電極
４１３    電極
４２７    層間絶縁膜
４２８    隔壁層
４２９    ＥＬ層
４３０    対向電極
４３１    対向基板
４３２    樹脂層
４５１    チャネル形成領域
４５２    高濃度不純物領域
【図１】
2010123931.tif 000003
【図２】
2010123931.tif 000004
【図３】
2010123931.tif 000005
【図４】
2010123931.tif 000006
【図５】
2010123931.tif 000007
【図６】
2010123931.tif 000008
【図７】
2010123931.tif 000009
【図８】
2010123931.tif 000010
【図９】
2010123931.tif 000011
【図１０】
2010123931.tif 000012
【図１１】
2010123931.tif 000013
【図１２】
2010123931.tif 000014
【図１３】
2010123931.tif 000015